(57)【要約】  負極活物質、導電材、水溶性重合体及び粒子状バインダーを含み、導電材の量が負極活物質１００重量部に対し０．１重量部〜１０重量部であり、水溶性重合体の１％水溶液粘度が１０ｍＰａ・ｓ〜３，０００ｍＰａ・ｓであり、粒子状バインダーが、表面酸量が０．０１ｍｅｑ／ｇ以上０．１０ｍｅｑ／ｇ以下の粒子状バインダーＡと、表面酸量が０．１５ｍｅｑ／ｇ以上０．５ｍｅｑ／ｇ以下の粒子状バインダーＢとを含む、リチウムイオン二次電池負極用スラリー組成物。【特許請求の範囲】
【請求項１】
負極活物質、導電材、水溶性重合体及び粒子状バインダーを含み、
前記導電材の量が、前記負極活物質１００重量部に対し、０．１重量部〜１０重量部であり、
前記水溶性重合体の１％水溶液粘度が、１０ｍＰａ・ｓ〜３，０００ｍＰａ・ｓであり、
前記粒子状バインダーが、表面酸量が０．０１ｍｅｑ／ｇ以上０．１０ｍｅｑ／ｇ以下の粒子状バインダーＡと、表面酸量が０．１５ｍｅｑ／ｇ以上０．５ｍｅｑ／ｇ以下の粒子状バインダーＢとを含む、リチウムイオン二次電池負極用スラリー組成物。
【請求項２】
前記負極活物質が、黒鉛及びケイ素含有化合物からなる群より選ばれる少なくとも１種類である、請求項１記載のリチウムイオン二次電池負極用スラリー組成物。
【請求項３】
前記導電材の比表面積が、５０ｍ２／ｇ〜１５００ｍ２／ｇである、請求項１又は２記載のリチウムイオン二次電池負極用スラリー組成物。
【請求項４】
前記水溶性重合体が、カルボキシメチルセルロースを含む、請求項１〜３のいずれか一項に記載のリチウムイオン二次電池負極用スラリー組成物。
【請求項５】
前記粒子状バインダーＡが、エチレン性不飽和モノカルボン酸単量体単位を０．１重量％〜１０重量％含む、請求項１〜４のいずれか一項に記載のリチウムイオン二次電池負極用スラリー組成物。
【請求項６】
前記粒子状バインダーＢが、エチレン性不飽和ジカルボン酸単量体単位を１重量％〜１０重量％含む、請求項１〜５のいずれか一項に記載のリチウムイオン二次電池負極用スラリー組成物。
【請求項７】
前記粒子バインダーＡと前記粒子状バインダーＢとの重量比が、粒子状バインダーＡ／粒子状バインダーＢ＝０．０１〜１である、請求項１〜６のいずれか一項に記載のリチウムイオン二次電池負極用スラリー組成物。
【請求項８】
請求項１〜７のいずれか一項に記載のリチウムイオン二次電池負極用スラリー組成物を、集電体上に塗布し、乾燥して得られるリチウムイオン二次電池用負極であって、
貫通方式の体積抵抗率が、１×１０−５Ω・ｃｍ〜１×１０＋１Ω・ｃｍであり、
前記リチウムイオン二次電池負極用スラリー組成物を塗布し、乾燥した後の集電体上の固形分の量が、１０ｍｇ／ｃｍ２〜２０ｍｇ／ｃｍ２である、リチウムイオン二次電池用負極。
【請求項９】
請求項８記載のリチウムイオン二次電池用負極、正極及び電解液を備える、リチウムイオン二次電池。
【請求項１０】
請求項１〜７のいずれか一項に記載のリチウムイオン二次電池負極用スラリー組成物を、集電体上に塗布し、乾燥することを含む、リチウムイオン二次電池用負極の製造方法。
【発明の詳細な説明】
【技術分野】
【０００１】
本発明は、リチウムイオン二次電池負極用スラリー組成物、リチウムイオン二次電池用負極及びその製造方法、並びにリチウムイオン二次電池に関する。
【背景技術】
【０００２】
近年、ノート型パソコン、携帯電話、ＰＤＡ（Ｐｅｒｓｏｎａｌ  Ｄｉｇｉｔａｌ  Ａｓｓｉｓｔａｎｔ）などの携帯端末の普及が著しい。これら携帯端末の電源として用いられている二次電池には、リチウムイオン二次電池が多用されている。携帯端末は、より快適な携帯性が求められて小型化、薄型化、軽量化および高性能化が急速に進み、その結果、携帯端末は様々な場で利用されるようになっている。また、二次電池に対しても、携帯端末に対するのと同様に、小型化、薄型化、軽量化および高性能化が要求されている。【０００３】
二次電池の高性能化のために、電極、電解液およびその他の電池部材の改良が検討されている。このうち、負極は、通常、溶媒にバインダーとなる重合体を分散または溶解させた液状の組成物に負極活物質を混合してスラリー組成物を得て、このスラリー組成物を集電体に塗布し、乾燥して製造される。このような方法で製造される負極において、バインダーを工夫することにより二次電池の高性能化を実現することが、従来から試みられてきた。【０００４】
例えば、特許文献１では、ガラス転移温度が異なる２種類のカルボキシ変性スチレン−ブタジエン共重合体ラテックスをバインダーとして用いることにより、リチウムイオン二次電池のサイクル特性を改善することが試みられている。
【先行技術文献】
【特許文献】
【０００５】
【特許文献１】特開２０１１−１０８３７３号公報
【発明の概要】
【発明が解決しようとする課題】
【０００６】
しかしながら、リチウムイオン二次電池の性能に対する要求は、最近では益々高度になっており、中でもサイクル特性及び低温出力特性の改善が特に求められている。
本発明は上記の課題に鑑みて創案されたもので、サイクル特性及び低温出力特性に優れるリチウムイオン二次電池が得られるリチウムイオン二次電池負極用スラリー組成物及びリチウムイオン二次電池用負極、サイクル特性及び低温出力特性に優れるリチウムイオン二次電池が得られるリチウムイオン二次電池用負極の製造方法、並びに、サイクル特性及び低温出力特性に優れたリチウムイオン二次電池を提供することを目的とする。
【課題を解決するための手段】
【０００７】
本発明者は前記の課題を解決するべく鋭意検討した結果、負極活物質、導電材、水溶性重合体及び粒子状バインダーを含む負極用スラリー組成物であって、導電材の量が所定の範囲にあり、水溶性重合体の１％水溶液粘度が所定の範囲にあり、且つ、粒子状バインダーが、相対的に小さい表面酸量を有する粒子状バインダーＡと相対的に大きい表面酸量を有する粒子状バインダーＢとを組み合わせて含むものを用いることにより、サイクル特性及び低温出力特性に優れたリチウムイオン二次電池を実現できることを見出し、本発明を完成させた。
すなわち、本発明は以下の通りである。【０００８】
〔１〕  負極活物質、導電材、水溶性重合体及び粒子状バインダーを含み、
前記導電材の量が、前記負極活物質１００重量部に対し、０．１重量部〜１０重量部であり、
前記水溶性重合体の１％水溶液粘度が、１０ｍＰａ・ｓ〜３，０００ｍＰａ・ｓであり、
前記粒子状バインダーが、表面酸量が０．０１ｍｅｑ／ｇ以上０．１０ｍｅｑ／ｇ以下の粒子状バインダーＡと、表面酸量が０．１５ｍｅｑ／ｇ以上０．５ｍｅｑ／ｇ以下の粒子状バインダーＢとを含む、リチウムイオン二次電池負極用スラリー組成物。
〔２〕  前記負極活物質が、黒鉛及びケイ素含有化合物からなる群より選ばれる少なくとも１種類である、〔１〕記載のリチウムイオン二次電池負極用スラリー組成物。
〔３〕  前記導電材の比表面積が、５０ｍ２／ｇ〜１５００ｍ２／ｇである、〔１〕又は〔２〕記載のリチウムイオン二次電池負極用スラリー組成物。
〔４〕  前記水溶性重合体が、カルボキシメチルセルロースを含む、〔１〕〜〔３〕のいずれか一項に記載のリチウムイオン二次電池負極用スラリー組成物。
〔５〕  前記粒子状バインダーＡが、エチレン性不飽和モノカルボン酸単量体単位を０．１重量％〜１０重量％含む、〔１〕〜〔４〕のいずれか一項に記載のリチウムイオン二次電池負極用スラリー組成物。
〔６〕  前記粒子状バインダーＢが、エチレン性不飽和ジカルボン酸単量体単位を１重量％〜１０重量％含む、〔１〕〜〔５〕のいずれか一項に記載のリチウムイオン二次電池負極用スラリー組成物。
〔７〕  前記粒子バインダーＡと前記粒子状バインダーＢとの重量比が、粒子状バインダーＡ／粒子状バインダーＢ＝０．０１〜１である、〔１〕〜〔６〕のいずれか一項に記載のリチウムイオン二次電池負極用スラリー組成物。
〔８〕  〔１〕〜〔７〕のいずれか一項に記載のリチウムイオン二次電池負極用スラリー組成物を、集電体上に塗布し、乾燥して得られるリチウムイオン二次電池用負極であって、
貫通方式の体積抵抗率が、１×１０−５Ω・ｃｍ〜１×１０＋１Ω・ｃｍであり、
前記リチウムイオン二次電池負極用スラリー組成物を塗布し、乾燥した後の集電体上の固形分の量が、１０ｍｇ／ｃｍ２〜２０ｍｇ／ｃｍ２である、リチウムイオン二次電池用負極。
〔９〕  〔８〕記載のリチウムイオン二次電池用負極、正極及び電解液を備える、リチウムイオン二次電池。
〔１０〕  〔１〕〜〔７〕のいずれか一項に記載のリチウムイオン二次電池負極用スラリー組成物を、集電体上に塗布し、乾燥することを含む、リチウムイオン二次電池用負極の製造方法。
【発明の効果】
【０００９】
本発明によれば、サイクル特性及び低温出力特性に優れるリチウムイオン二次電池が得られるリチウムイオン二次電池負極用スラリー組成物及びリチウムイオン二次電池用負極、サイクル特性及び低温出力特性に優れるリチウムイオン二次電池が得られるリチウムイオン二次電池用負極の製造方法、並びに、サイクル特性及び低温出力特性に優れたリチウムイオン二次電池を実現できる。
【発明を実施するための形態】
【００１０】
以下、本発明について実施形態及び例示物を示して詳細に説明する。ただし、本発明は以下に説明する実施形態及び例示物に限定されるものではなく、本発明の特許請求の範囲及びその均等の範囲を逸脱しない範囲において任意に変更して実施してもよい。
【００１１】
以下の説明において、（メタ）アクリル酸とは、アクリル酸又はメタクリル酸のことを意味する。また、（メタ）アクリレートとは、アクリレート又はメタクリレートのことを意味する。さらに、（メタ）アクリロニトリルとは、アクリロニトリル又はメタクリロニトリルのことを意味する。
【００１２】
さらに、ある物質が水溶性であるとは、２５℃において、その物質０．５ｇを１００ｇの水に溶解した際に、不溶分が０．５重量％未満であることをいう。また、ある物質が非水溶性であるとは、２５℃において、その物質０．５ｇを１００ｇの水に溶解した際に、不溶分が９０重量％以上であることをいう。
【００１３】
また、表面酸量の単位に含まれる「ｍｅｑ」とは、ミリ当量を意味する。
【００１４】
［１．リチウムイオン二次電池負極用スラリー組成物］
本発明のリチウムイオン二次電池負極用スラリー組成物（以下、リチウムイオン二次電池負極用スラリー組成物のことを、適宜「負極用スラリー組成物」ということがある。）は、負極活物質、導電材、水溶性重合体及び粒子状バインダーを含む流体状の組成物である。また、本発明の負極用スラリー組成物は、通常、溶媒を含む。
【００１５】
［１．１．負極活物質］
負極活物質は、負極用の電極活物質であり、リチウムイオン二次電池の負極において電子の受け渡しをできる物質である。このような負極活物質としては、通常、リチウムを吸蔵及び放出しうる物質を用いる。
【００１６】
好適な負極活物質の例としては、炭素で形成された負極活物質が挙げられる。炭素で形成された負極活物質としては、例えば、天然黒鉛、人造黒鉛、カーボンブラック等が挙げられ、中でも、人造黒鉛、天然黒鉛等の黒鉛が好ましく、天然黒鉛が特に好ましい。
【００１７】
好適な負極活物質の別の例としては、金属を含む負極活物質を挙げることができる。特に、スズ、ケイ素、ゲルマニウム及び鉛からなる群より選ばれる少なくとも１種を含む負極活物質が好ましい。これらの元素を含む負極活物質は、不可逆容量を小さくできる。
【００１８】
これらの金属を含む負極活物質の中でも、ケイ素を含む負極活物質が好ましい。ケイ素を含む負極活物質を用いることにより、リチウムイオン二次電池の電気容量を大きくすることが可能となる。また、一般にケイ素を含む負極活物質は充放電に伴って大きく（例えば５倍程度に）膨張及び収縮するが、本発明の負極用スラリー組成物を用いて製造される負極においては、ケイ素を含む負極活物質の膨張及び収縮による電池性能の低下を抑制することができる。さらに、通常はケイ素を含む負極活物質の粒子は粒子径が小さいので、一般に負極用スラリー組成物及び負極活物質層において分散し難い傾向があるが、本発明の負極用スラリー組成物においてはケイ素を含む負極活物質などの粒子径が小さい粒子を良好に分散させることが可能である。
【００１９】
ケイ素を含む負極活物質の例としては、金属ケイ素及びケイ素含有化合物が挙げられる。ケイ素含有化合物は、ケイ素と他の元素との化合物であり、例えば、ＳｉＯ、ＳｉＯ２、ＳｉＯｘ（０．０１≦ｘ＜２）、ＳｉＣ、ＳｉＯＣ等が挙げられる。これらのケイ素含有化合物の中でも、ＳｉＯｘ、ＳｉＯＣ及びＳｉＣが好ましく、電池寿命の観点からＳｉＯｘ及びＳｉＯＣがより好ましく、ＳｉＯｘが特に好ましい。ここで、ＳｉＯｘは、ＳｉＯ及びＳｉＯ２の一方又は両方と金属ケイ素とから形成しうる化合物である。このＳｉＯｘは、例えば、ＳｉＯ２と金属ケイ素との混合物を加熱して生成した一酸化ケイ素ガスを、冷却及び析出させることにより、製造しうる。
【００２０】
前記の負極活物質の中でも、リチウムイオン二次電池の高容量化と寿命特性とのバランスが良いことから、黒鉛及びケイ素含有化合物からなる群より選ばれる少なくとも１種類の負極活物質を用いることが好ましい。更に好ましくは黒鉛、ＳｉＯｘ、ＳｉＯＣ及びＳｉＣであり、特に好ましくは黒鉛及びＳｉＯｘである。
【００２１】
また、負極活物質は、１種類を単独で用いてもよく、２種類以上を任意の比率で組み合わせて用いてもよい。したがって、前記の負極活物質のうち、２種類以上を組み合わせて用いてもよい。中でも、ケイ素を含む負極活物質と炭素で形成された負極活物質とを組み合わせて含む負極活物質を用いることが好ましい。負極活物質としてケイ素を含む負極活物質と炭素で形成された負極活物質とを組み合わせたものを用いた場合、高電位でケイ素を含む負極活物質へのＬｉの挿入及び脱離が起こり、低電位で炭素で形成された負極活物質へのＬｉの挿入及び脱離が起こると推測される。このため、膨張及び収縮が抑制されるので、リチウムイオン二次電池のサイクル特性を向上させることができる。
【００２２】
ケイ素を含む負極活物質と炭素で形成された負極活物質とを組み合わせて用いる場合、ケイ素と導電性カーボンとが複合化された負極活物質を用いてもよい。ケイ素と導電性カーボンとの複合化により、負極活物質自体の膨らみを抑制することができる。複合化の方法としては、例えば、下記の方法等が挙げられる。
ケイ素を含む負極活物質を導電性カーボンによりコーティングすることにより複合化する方法。
ケイ素を含む負極活物質及び導電性カーボンを含む混合物を造粒することにより複合化する方法。
【００２３】
ケイ素を含む負極活物質と炭素で形成された負極活物質とを組み合わせて含む負極活物質を用いる場合、負極活物質において、全炭素原子量１００重量部に対してケイ素原子の量が０．１重量部〜５０重量部であることが好ましい。これにより、導電パスが良好に形成されて、負極における導電性を良好にできる。
【００２４】
炭素で形成された負極活物質とケイ素を含む負極活物質との重量比（「炭素で形成された負極活物質の重量」／「ケイ素を含む負極活物質の重量」）は、所定の範囲に収まることが好ましい。具体的には、前記の重量比は、好ましくは５０／５０以上、より好ましくは７０／３０以上であり、好ましくは９７／３以下、より好ましくは９０／１０以下である。これにより、二次電池のサイクル特性を改善することができる。
【００２５】
負極活物質は、粒子状に整粒されたものが好ましい。ここで負極活物質の粒子の形状が球形であると、電極成形時に、より高密度な電極が形成できる。負極活物質が粒子である場合、その体積平均粒子径は、二次電池の他の構成要件との兼ね合いで適宜選択される。負極活物質の粒子の具体的な体積平均粒子径は、好ましくは０．１μｍ以上、より好ましくは１μｍ以上、特に好ましくは５μｍ以上であり、好ましくは１００μｍ以下、より好ましくは５０μｍ以下、特に好ましくは３０μｍ以下である。ここで、体積平均粒子径は、レーザー回折法で測定された粒子径分布において小径側から計算した累積体積が５０％となる粒子径である。
【００２６】
負極活物質の比表面積は、出力密度向上の観点から、通常２ｍ２／ｇ以上、好ましくは３ｍ２／ｇ以上、より好ましくは５ｍ２／ｇ以上であり、通常２０ｍ２／ｇ以下、好ましくは１５ｍ２／ｇ以下、より好ましくは１０ｍ２／ｇ以下である。負極活物質の比表面積は、例えばＢＥＴ法により測定しうる。
【００２７】
負極活物質の量は、負極活物質層における負極活物質の割合が、好ましくは９０重量％以上、より好ましくは９５重量％以上、また、好ましくは９９．９重量％以下、より好ましくは９９重量％以下となる量にする。これにより、リチウムイオン二次電池の容量を大きくでき、また、負極の柔軟性、及び、集電体と負極活物質層との結着性を向上させることができる。
【００２８】
［１．２．導電材］
導電材は、負極活物質同士の電気的接触の程度を向上させうる成分である。本発明の負極用スラリー組成物において導電材は良好に分散しており、その良好な分散性を負極活物質層においても維持することができる。そのため、導電材により、負極活物質層内に多くの導電パスを形成することができるので、負極の抵抗を下げることができる。したがって、リチウムイオン二次電池の低温出力特性等の出力特性を向上させることができる。また、通常は、導電材により、リチウムイオン二次電池の放電レート特性を改善することができる。
【００２９】
導電材としては、例えば、ファーネスブラック、アセチレンブラック、ケッチェンブラック、オイルファーネスブラック、カーボンブラック、グラファイト、気相成長カーボン繊維、およびカーボンナノチューブ等の導電性カーボンなどが挙げられる。中でも、リチウムイオン二次電池の低温出力特性と寿命特性とのバランスが良いので、アセチレンブラック、オイルファーネスブラック及びケッチェンブラックが好ましく、アセチレンブラック及びケッチェンブラックが特に好ましい。また、導電材は、１種類を単独で用いてもよく、２種類以上を任意の比率で組み合わせて用いてもよい。
【００３０】
導電材の比表面積は、好ましくは５０ｍ２／ｇ以上、より好ましくは６０ｍ２／ｇ以上、特に好ましくは７０ｍ２／ｇ以上であり、好ましくは１５００ｍ２／ｇ以下、より好ましくは１２００ｍ２／ｇ以下、特に好ましくは１０００ｍ２／ｇ以下である。導電材の比表面積を前記範囲の下限値以上にすることにより、リチウムイオン二次電池の低温出力特性を向上させることができる。また、上限値以下にすることにより、集電体と負極活物質層との結着性を高めることができる。
【００３１】
導電材の量は、負極活物質１００重量部に対して、通常０．１重量部以上、好ましくは０．２重量部以上、より好ましくは０．３重量部以上であり、通常１０重量部以下、好ましくは８重量部以下、より好ましくは５重量部以下である。導電材の量を前記範囲の下限値以上にすることにより、リチウムイオン二次電池の低温出力特性を向上させることができる。また、上限値以下にすることにより、集電体と負極活物質層との結着性を高めることができる。
【００３２】
［１．３．水溶性重合体］
水溶性重合体としては、その１％水溶液粘度が、好ましくは１０ｍＰａ・ｓ以上、より好ましくは２０ｍＰａ・ｓ以上、特に好ましくは５０ｍＰａ・ｓ以上であり、好ましくは３０００ｍＰａ・ｓ以下、より好ましくは２５００ｍＰａ・ｓ以下、特に好ましくは２０００ｍＰａ・ｓ以下のものを用いる。ここで、水溶性重合体の１％水溶液粘度とは、水溶性重合体を濃度１重量％で含む水溶液の粘度を意味する。
【００３３】
１％水溶液粘度が前記範囲の下限値以上である水溶性重合体を用いることにより、負極活物質層の集電体に対する結着性を向上させることができる。このような利点が得られる理由は定かでは無いが、本発明者の検討によれば、以下の理由が考えられる。すなわち、１％水溶液粘度が前記範囲に収まる水溶性重合体は、負極用スラリー組成物の表面張力を低下させて、負極用スラリー組成物の集電体に対する濡れ性を改善する。したがって、負極用スラリー組成物を集電体に塗布した場合に、負極用スラリー組成物の膜と集電体とが高度に密着できるので、その負極用スラリー組成物の膜から得られる負極活物質層と集電体との結着性を高めることができると推察される。
【００３４】
また、１％水溶液粘度が前記範囲の上限値以下である水溶性重合体を用いることにより、負極用スラリー組成物において、負極活物質及び導電材等の粒子の分散性を高めることができる。このような利点が得られる理由は定かでは無いが、本発明者の検討によれば、以下の理由が考えられる。すなわち、１％水溶液粘度が前記範囲に収まる水溶性重合体は、負極用スラリー組成物において溶媒に溶解する。この際、水溶性重合体の一部は溶媒中に遊離しているが、別の一部は粒子の表面に吸着する。このように吸着した水溶性重合体により、粒子の表面は安定な層で覆われるので、粒子の水中での分散性が向上しているものと推察される。
【００３５】
さらに、１％水溶液粘度が前記範囲に収まる水溶性重合体により、通常は、以下のような利点を得ることができる。
すなわち、一般に、導電材を含む負極用スラリー組成物はチキソ性を有する。これに対し、１％水溶液粘度が前記範囲に収まる水溶性重合体を用いれば、通常、そのチキソ性を抑えることができる。したがって、負極用スラリー組成物の塗布性及びハンドリング性を高めることができる。
また、一般に、導電材を含む負極用スラリー組成物を乾燥させて負極活物質層を形成する時には、乾燥時にスラリー組成物中で生じる対流により導電材がスラリー組成物の表面に移動し易いので、負極活物質層において導電材が表面近傍に偏る傾向がある。これに対し、１％水溶液粘度が前記範囲に収まる水溶性重合体を用いれば、通常、負極用スラリー組成物の乾燥時における導電材の移動が抑えられるので、負極活物質層における導電材の分散性を高めることができる。
【００３６】
水溶性重合体としては、例えば水溶性多糖類、ポリアクリル酸ナトリウム、ポリエチレンイミン、ポリビニルアルコール、ポリビニルピロリドン等が挙げられる。中でも水溶性多糖類が好ましく、カルボキシメチルセルロースが特に好ましい。ここでカルボキシメチルセルロースは、ナトリウム塩やアンモニウム塩などの塩の状態で用いてもよい。また、水溶性重合体は、１種類を単独で用いてもよく、２種類以上を任意の比率で組み合わせて用いてもよい。
【００３７】
水溶性重合体の量は、負極活物質１００重量部に対して、好ましくは０．１重量部以上、より好ましくは０．５重量部以上であり、好ましくは５重量部以下、より好ましくは３重量部以下である。水溶性重合体の量を前記範囲の下限値以上にすることにより、負極用スラリー組成物において、負極活物質及び導電材等の粒子の分散性を高めることができる。また、上限値以下にすることにより、リチウムイオン二次電池の低温出力特性を改善できる。
【００３８】
［１．４．粒子状バインダー］
粒子状バインダーは、粒子状の重合体であり、負極活物質層において、負極活物質同士を結着させたり、負極活物質と導電材とを結着させたり、導電材同士を結着させたりしうる。また、粒子状バインダーは、負極において集電体と負極活物質層とを結着させうる。本発明の負極用スラリー組成物では、この粒子状バインダーが、表面酸量が相対的に少ない粒子状バインダーＡと、表面酸量が相対的に多い粒子状バインダーＢとを組み合わせて含む。
【００３９】
表面酸量が少ない粒子状バインダーＡを用いることにより、導電材の分散性を高めて、負極活物質層における導電パスのネットワークの形成を促進することができる。このような利点が得られる理由は定かでは無いが、本発明者の検討によれば、以下のような理由が考えられる。一般に、導電材を含む負極用スラリー組成物を乾燥させて負極活物質層を形成する時には、乾燥時にスラリー組成物中で生じる対流により導電材がスラリー組成物の表面に移動し易い。そのため、導電材を含む負極活物質層では、従来、厚み方向において導電材の偏りが生じ、厚み方向の一部では導電パスが形成され難くなっていた。これに対し、粒子状バインダーＡを用いれば、負極用スラリー組成物の乾燥時に粒子状バインダーＡが導電材と一緒に凝集しようとするので、対流による導電材の移動が妨げられる。そのため、負極用スラリー組成物における導電材の良好な分散性が乾燥後の負極活物質層でも維持される。したがって、負極活物質層における導電材の分散性が良好となるので、負極活物質層の厚み方向全体に導電パスが形成され易くなり、導電パスのネットワークの形成が促進されると推察される。
【００４０】
また、表面酸量が多い粒子状バインダーＢを用いることにより、負極用スラリー組成物における負極活物質及び導電材等の粒子の分散安定性を高めることができる。このような利点が得られる理由は定かでは無いが、本発明者の検討によれば、以下のような理由が考えられる。粒子状バインダーＢは表面酸量が多いので、負極活物質及び導電材に対して高い親和性を有する。そのため、粒子状バインダーＢは負極活物質及び導電材等の粒子の間に容易に進入し、負極用スラリー組成物における負極活物質及び導電材の分散性を高める作用を奏すると考えられる。さらに、粒子の間に進入した粒子状バインダーＢが粒子の凝集を妨げるので、粒子の分散性が経時的に維持される。したがって、負極用スラリー組成物の粘度の経時的な変化が抑制されるので、分散安定性が高くなると推察される。
【００４１】
ここで、粒子状バインダーＡ及び粒子状バインダーＢ等の粒子状バインダーの表面酸量の測定方法は、下記の通りである。
粒子状バインダーを含む水分散液（固形分濃度２％）を調製する。蒸留水で洗浄した容量１５０ｍｌのガラス容器に、前記粒子状バインダーを含む水分散液を、粒子状バインダーの重量で５０ｇ入れ、溶液電導率計にセットして攪拌する。以後、攪拌は、塩酸の添加が終了するまで継続する。
粒子状バインダーを含む水分散液の電気伝導度が２．５ｍＳ〜３．０ｍＳになるように、０．１規定の水酸化ナトリウムを粒子状バインダーを含む水分散液に添加する。その後、６分経過してから、電気伝導度を測定する。この値を測定開始時の電気伝導度とする。
【００４２】
さらに、この粒子状バインダーを含む水分散液に０．１規定の塩酸を０．５ｍｌ添加して、３０秒後に電気伝導度を測定する。その後、再び０．１規定の塩酸を０．５ｍｌ添加して、３０秒後に電気伝導度を測定する。この操作を、３０秒間隔で、粒子状バインダーを含む水分散液の電気伝導度が測定開始時の電気伝導度以上になるまで繰り返し行う。
【００４３】
得られた電気伝導度データを、電気伝導度（単位「ｍＳ」）を縦軸（Ｙ座標軸）、添加した塩酸の累計量（単位「ミリモル」）を横軸（Ｘ座標軸）としたグラフ上にプロットする。これにより、３つの変曲点を有する塩酸量−電気伝導度曲線が得られる。ここで、変曲点とは、測定された塩酸量−電気伝導度曲線が曲がっている点をいう。３つの変曲点のＸ座標及び塩酸添加終了時のＸ座標を、値が小さい方から順にそれぞれＰ１、Ｐ２、Ｐ３及びＰ４とする。Ｘ座標が、零から座標Ｐ１まで、座標Ｐ１から座標Ｐ２まで、座標Ｐ２から座標Ｐ３まで、及び、座標Ｐ３から座標Ｐ４まで、の４つの区分内のデータについて、それぞれ、最小二乗法により近似直線Ｌ１、Ｌ２、Ｌ３及びＬ４を求める。近似直線Ｌ１と近似直線Ｌ２との交点のＸ座標をＡ１（ミリモル）、近似直線Ｌ２と近似直線Ｌ３との交点のＸ座標をＡ２（ミリモル）、近似直線Ｌ３と近似直線Ｌ４との交点のＸ座標をＡ３（ミリモル）とする。
【００４４】
粒子状バインダー１ｇ当りの表面酸量及び粒子状バインダー１ｇ当りの水相中の酸量は、それぞれ、下記の式（ａ）及び式（ｂ）から、塩酸換算したミリ当量として、与えられる。また、水中に分散した粒子状バインダー１ｇ当りの総酸量は、下記式（ｃ）に表すように、式（ａ）及び式（ｂ）の合計となる。
（ａ）  粒子状バインダー１ｇ当りの表面酸量＝（Ａ２−Ａ１）／（粒子状バインダーの重量）
（ｂ）  粒子状バインダー１ｇ当りの水相中の酸量＝（Ａ３−Ａ２）／（粒子状バインダーの重量）
（ｃ）  水中に分散した粒子状バインダー１ｇ当りの総酸基量＝（Ａ３−Ａ１）／（粒子状バインダーの重量）
【００４５】
粒子状バインダーＡの具体的な表面酸量は、通常０．０１ｍｅｑ／ｇ以上、好ましくは０．０２ｍｅｑ／ｇ以上、より好ましくは０．０３ｍｅｑ／ｇ以上であり、通常０．１０ｍｅｑ／ｇ以下、好ましくは０．０９５ｍｅｑ／ｇ以下、より好ましくは０．０９０ｍｅｑ／ｇ以下である。粒子状バインダーＡの表面酸量を前記範囲の下限値以上にすることにより、負極活物質層における導電材の分散性を高めることができる。また、上限値以下にすることにより、リチウムイオン二次電池のサイクル特性等の寿命特性を改善することができる。
【００４６】
粒子状バインダーＡの上記のような表面酸量は、例えば、粒子状バインダーＡの構造単位の種類及びその割合により制御しうる。具体例を挙げると、粒子状バインダーＡの上記のような表面酸量を実現する観点から、粒子状バインダーＡは、エチレン性不飽和モノカルボン酸単量体単位を含む重合体で形成されていることが好ましい。エチレン性不飽和モノカルボン酸単量体単位とは、エチレン性不飽和モノカルボン酸単量体を重合して形成される構造を有する構造単位である。このエチレン性不飽和モノカルボン酸単量体単位は、カルボキシ基（−ＣＯＯＨ基）を有する。また、エチレン性不飽和モノカルボン酸単量体は親水性であるので、水を反応媒とした乳化重合で粒子状バインダーＡを製造した場合、エチレン性不飽和モノカルボン酸単量体単位は、通常、粒子状バインダーＡの表面部分に多く集まる。したがって、エチレン性不飽和モノカルボン酸単量体単位を用いることにより、粒子状バインダーＡは表面に酸を有することができる。この際、エチレン性不飽和モノカルボン酸単量体単位は構造単位１個当たりのカルボキシ基の数が１個であるので、粒子状バインダーＡの表面酸量を相対的に少なくできる。
【００４７】
カルボキシ基が高い極性を有するので、エチレン性不飽和モノカルボン酸単量体単位は、負極活物質、導電材及び集電体への粒子状バインダーＡの結着性を高める作用を有する。また、エチレン性不飽和モノカルボン酸単量体単位は強度が高い構造単位であるので、粒子状バインダーＡの強度を強くできる。そのため、集電体に対する負極活物質層の結着性を高めることができる。
【００４８】
エチレン性不飽和モノカルボン酸単量体としては、例えば、アクリル酸、メタクリル酸、クロトン酸等が挙げられる。中でも、アクリル酸及びメタクリル酸が好ましい。また、エチレン性不飽和モノカルボン酸単量体は、１種類を単独で用いてもよく、２種類以上を任意の比率で組み合わせて用いてもよい。
【００４９】
粒子状バインダーＡにおけるエチレン性不飽和モノカルボン酸単量体単位の割合は、好ましくは０．１重量％以上、より好ましくは０．２重量％以上、特に好ましくは０．３重量％以上であり、好ましくは１０重量％以下、より好ましくは８重量％以下、特に好ましくは５重量％以下である。エチレン性不飽和モノカルボン酸単量体単位の割合を前記範囲の下限値以上にすることにより、負極活物質層における導電材の分散性を高めることができる。また、上限値以下にすることにより、リチウムイオン二次電池の寿命特性を改善することができる。ここで、粒子状バインダーＡにおけるエチレン性不飽和モノカルボン酸単量体単位の割合は、通常、粒子状バインダーＡの全単量体におけるエチレン性不飽和モノカルボン酸単量体の比率（仕込み比）に一致する。
【００５０】
粒子状バインダーＡは、前記のエチレン性不飽和モノカルボン酸単量体単位以外の構造単位を含んでいてもよい。
例えば、粒子状バインダーＡは、（メタ）アクリル酸エステル単量体単位を含みうる。（メタ）アクリル酸エステル単量体単位は、（メタ）アクリル酸エステル単量体を重合して形成される構造を有する構造単位である。
【００５１】
（メタ）アクリル酸エステル単量体の例としては、メチルアクリレート、エチルアクリレート、ｎ−プロピルアクリレート、イソプロピルアクリレート、ｎ−ブチルアクリレート、ｔ−ブチルアクリレート、ペンチルアクリレート、ヘキシルアクリレート、ヘプチルアクリレート、オクチルアクリレート、２−エチルヘキシルアクリレート、ノニルアクリレート、デシルアクリレート、ラウリルアクリレート、ｎ−テトラデシルアクリレート、ステアリルアクリレート等のアクリル酸アルキルエステル；並びにメチルメタクリレート、エチルメタクリレート、ｎ−プロピルメタクリレート、イソプロピルメタクリレート、ｎ−ブチルメタクリレート、ｔ−ブチルメタクリレート、ペンチルメタクリレート、ヘキシルメタクリレート、ヘプチルメタクリレート、オクチルメタクリレート、２−エチルヘキシルメタクリレート、ノニルメタクリレート、デシルメタクリレート、ラウリルメタクリレート、ｎ−テトラデシルメタクリレート、ステアリルメタクリレート等のメタクリル酸アルキルエステルなどが挙げられる。これらの中でも、アクリル酸アルキルエステルが好ましく、エチルアクリレート、ｎ−ブチルアクリレート、２−エチルヘキシルアクリレートがより好ましい。（メタ）アクリル酸エステル単量体は、１種類を単独で用いてもよく、２種類以上を任意の比率で組み合わせて用いてもよい。
【００５２】
粒子状バインダーＡにおいて、（メタ）アクリル酸エステル単量体単位の割合は、好ましくは８０重量％以上、より好ましくは８５重量％以上であり、また、好ましくは９９重量％以下、より好ましくは９８重量％以下である。（メタ）アクリル酸エステル単量体単位の量を上記範囲の下限値以上とすることにより、負極活物質層の集電体への結着性を高くすることができる。また、上限値以下とすることにより、負極の柔軟性を高めることができる。ここで、粒子状バインダーＡにおける（メタ）アクリル酸エステル単量体単位の割合は、通常、粒子状バインダーＡの全単量体における（メタ）アクリル酸エステル単量体の比率（仕込み比）に一致する。
【００５３】
また、例えば、粒子状バインダーＡは、ニトリル基含有単量体単位を含みうる。ニトリル基含有単量体単位は、ニトリル基含有単量体を重合して形成される構造を有する構造単位を表す。ニトリル基含有単量体単位は、ニトリル基（−ＣＮ）を含有するので、当該ニトリル基が集電体、負極活物質及び導電材の表面の極性基と相互作用することにより、高い結着性を奏することができる。このため、集電体に対する負極活物質層の結着性を高くできる。
【００５４】
ニトリル基含有単量体としては、例えば不飽和ニトリル単量体が挙げられ、中でもα，β−エチレン性不飽和ニトリル単量体が好ましい。また、ニトリル基含有単量体の炭素原子数は、３以上１８以下が好ましい。ニトリル基含有単量体の具体例を挙げると、アクリロニトリル、メタクリロニトリル、α−クロロアクリロニトリル等が挙げられ、中でもアクリロニトリルが好ましい。ニトリル基含有単量体は、１種類を単独で用いてもよく、２種類以上を任意の比率で組み合わせて用いてもよい。
【００５５】
粒子状バインダーＡにおけるニトリル基含有単量体単位の割合は、好ましくは０．１重量％以上、より好ましくは０．２重量％以上であり、好ましくは１０重量％以下、より好ましくは５重量％以下である。ニトリル基含有単量体単位の割合を前記範囲の下限値以上にすることにより、集電体に対する負極活物質層の結着性を高めることができる。また、上限値以下とすることにより、粒子状バインダーＡの電解液に対する耐性を高めることができるので、粒子状バインダーＡの電解液による過度の膨潤を防止し、結着性の低下を抑制することができる。ここで、粒子状バインダーＡにおけるニトリル基含有単量体単位の割合は、通常、粒子状バインダーＡの全単量体におけるニトリル基含有単量体の比率（仕込み比）に一致する。
【００５６】
また、例えば、粒子状バインダーＡは、架橋性単量体単位を含みうる。架橋性単量体単位は、架橋性単量体を重合して形成される構造を有する構造単位である。また、架橋性単量体は、加熱又はエネルギー線の照射により、重合中又は重合後に架橋構造を形成しうる単量体である。架橋性単量体単位を含むことにより、粒子状バインダーＡを架橋させて剛性を高めることができるので、充放電により負極活物質が膨張及び収縮を繰り返しても、負極の膨らみを抑制することができる。また、電解液に対する粒子状バインダーＡの膨潤度が過度に高くならないようにできる。
【００５７】
架橋性単量体の例としては、通常、熱架橋性を有する単量体が挙げられる。より具体的には、熱架橋性の架橋性基及び１分子あたり１つのオレフィン性二重結合を有する単官能性単量体；１分子あたり２つ以上のオレフィン性二重結合を有する多官能性単量体が挙げられる。
【００５８】
熱架橋性の架橋性基の例としては、エポキシ基、Ｎ−メチロールアミド基、オキセタニル基、オキサゾリン基、及びこれらの組み合わせが挙げられる。これらの中でも、エポキシ基が、架橋及び架橋密度の調節が容易な点でより好ましい。
【００５９】
熱架橋性の架橋性基としてエポキシ基を有し、且つオレフィン性二重結合を有する架橋性単量体の例としては、ビニルグリシジルエーテル、アリルグリシジルエーテル、ブテニルグリシジルエーテル、ｏ−アリルフェニルグリシジルエーテル等の不飽和グリシジルエーテル；ブタジエンモノエポキシド、クロロプレンモノエポキシド、４，５−エポキシ−２−ペンテン、３，４−エポキシ−１−ビニルシクロヘキセン、１，２−エポキシ−５，９−シクロドデカジエン等のジエンまたはポリエンのモノエポキシド；３，４−エポキシ−１−ブテン、１，２−エポキシ−５−ヘキセン、１，２−エポキシ−９−デセン等のアルケニルエポキシド；並びにグリシジルアクリレート、グリシジルメタクリレート、グリシジルクロトネート、グリシジル−４−ヘプテノエート、グリシジルソルベート、グリシジルリノレート、グリシジル−４−メチル−３−ペンテノエート、３−シクロヘキセンカルボン酸のグリシジルエステル、４−メチル−３−シクロヘキセンカルボン酸のグリシジルエステル等の不飽和カルボン酸のグリシジルエステル類；などが挙げられる。
【００６０】
熱架橋性の架橋性基としてＮ−メチロールアミド基を有し、且つオレフィン性二重結合を有する架橋性単量体の例としては、Ｎ−メチロール（メタ）アクリルアミド等のメチロール基を有する（メタ）アクリルアミド類などが挙げられる。
【００６１】
熱架橋性の架橋性基としてオキセタニル基を有し、且つオレフィン性二重結合を有する架橋性単量体の例としては、３−（（メタ）アクリロイルオキシメチル）オキセタン、３−（（メタ）アクリロイルオキシメチル）−２−トリフロロメチルオキセタン、３−（（メタ）アクリロイルオキシメチル）−２−フェニルオキセタン、２−（（メタ）アクリロイルオキシメチル）オキセタン、及び２−（（メタ）アクリロイルオキシメチル）−４−トリフロロメチルオキセタンなどが挙げられる。
【００６２】
熱架橋性の架橋性基としてオキサゾリン基を有し、且つオレフィン性二重結合を有する架橋性単量体の例としては、２−ビニル−２−オキサゾリン、２−ビニル−４−メチル−２−オキサゾリン、２−ビニル−５−メチル−２−オキサゾリン、２−イソプロペニル−２−オキサゾリン、２−イソプロペニル−４−メチル−２−オキサゾリン、２−イソプロペニル−５−メチル−２−オキサゾリン、及び２−イソプロペニル−５−エチル−２−オキサゾリンなどが挙げられる。
【００６３】
２つ以上のオレフィン性二重結合を有する多官能性単量体の例としては、アリル（メタ）アクリレート、エチレンジ（メタ）アクリレート、ジエチレングリコールジ（メタ）アクリレート、トリエチレングリコールジ（メタ）アクリレート、テトラエチレングリコールジ（メタ）アクリレート、トリメチロールプロパン−トリ（メタ）アクリレート、ジプロピレングリコールジアリルエーテル、ポリグリコールジアリルエーテル、トリエチレングリコールジビニルエーテル、ヒドロキノンジアリルエーテル、テトラアリルオキシエタン、トリメチロールプロパン−ジアリルエーテル、前記以外の多官能性アルコールのアリルまたはビニルエーテル、トリアリルアミン、メチレンビスアクリルアミド、及びジビニルベンゼンなどが挙げられる。
【００６４】
中でも特に、架橋性単量体としては、熱架橋性の架橋性基としてエポキシ基を有し、且つオレフィン性二重結合を有する架橋性単量体、２つ以上のオレフィン性二重結合を有する多官能性単量体が好ましく、アリルメタクリレート、エチレンジメタクリレート、アリルグリシジルエーテル、及びグリシジルメタクリレートが特に好ましい。
また、架橋性単量体及び架橋性単量体単位は、１種類を単独で用いてもよく、２種類以上を任意の比率で組み合わせて用いてもよい。
【００６５】
粒子状バインダーＡにおいて、架橋性単量体単位の割合は、好ましくは０．１重量％以上、より好ましくは０．２重量％以上であり、好ましくは２重量％以下、より好ましくは１．５重量％以下である。架橋性単量体単位の割合を前記範囲に収めることにより、粒子状バインダーＡの電解液による膨潤を抑制し、負極の膨らみを抑制できる。ここで、粒子状バインダーＡにおける架橋性単量体単位の割合は、通常、粒子状バインダーＡの全単量体における架橋性単量体の比率（仕込み比）に一致する。
【００６６】
粒子状バインダーＡは、上述した構造単位の他に、任意の構造単位を含んでいてもよい。任意の構造単位の例としては、下記の単量体を重合して得られる構造を有する構造単位が挙げられる。また、任意の単量体は、１種類を単独で用いてもよく、２種類以上を任意の比率で組み合わせて用いてもよい。
任意の単量体としては、例えば、スチレン、クロロスチレン、ビニルトルエン、ｔ−ブチルスチレン、ビニル安息香酸、ビニル安息香酸メチル、ビニルナフタレン、クロロメチルスチレン、ヒドロキシメチルスチレン、α−メチルスチレン、ジビニルベンゼン等のスチレン系単量体；ビニルスルホン酸、スチレンスルホン酸、アリルスルホン酸、スルホエチルメタクリレート、スルホプロピルメタクリレート、スルホブチルメタクリレートなどのスルホン酸基含有単量体及びそのアルカリ金属塩；下記式（Ｉ）で表されるフッ素含有（メタ）アクリル酸エステル単量体が挙げられる。
【００６７】
【化１】
2014073647.tif 000002
【００６８】
前記の式（Ｉ）において、Ｒ１は、水素原子またはメチル基を表す。
前記の式（Ｉ）において、Ｒ２は、フッ素原子を含有する炭化水素基を表す。炭化水素基の炭素数は、通常１以上であり、通常１８以下である。また、Ｒ２が含有するフッ素原子の数は、１個でもよく、２個以上でもよい。
【００６９】
粒子状バインダーＡにおける任意の構造単位の割合は、好ましくは０重量％〜３０重量％、より好ましくは０重量％〜２５重量％である。ここで、粒子状バインダーＡにおける任意の構造単位の割合は、通常、粒子状バインダーＡの全単量体における任意の単量体の比率（仕込み比）に一致する。
【００７０】
粒子状バインダーＢの具体的な表面酸量は、通常０．１５ｍｅｑ／ｇ以上、好ましくは０．２２ｍｅｑ／ｇ以上、より好ましくは０．２５ｍｅｑ／ｇ以上であり、通常０．５ｍｅｑ／ｇ以下、好ましくは０．４５ｍｅｑ／ｇ以下、より好ましくは０．４ｍｅｑ／ｇ以下である。粒子状バインダーＢの表面酸量を前記範囲の下限値以上にすることにより、負極用スラリー組成物及び負極活物質層における負極活物質の分散性を高めることができる。また、上限値以下にすることにより、リチウムイオン二次電池の寿命特性を改善することができる。
【００７１】
粒子状バインダーＢの上記のような表面酸量は、例えば、粒子状バインダーＢの構造単位の種類及びその割合により制御しうる。具体例を挙げると、粒子状バインダーＢの上記のような表面酸量を実現する観点から、粒子状バインダーＢは、エチレン性不飽和ジカルボン酸単量体単位を含む重合体で形成されていることが好ましい。エチレン性不飽和ジカルボン酸単量体単位とは、エチレン性不飽和ジカルボン酸単量体を重合して形成される構造を有する構造単位である。上述したエチレン性不飽和モノカルボン酸単量体単位と同様に、エチレン性不飽和ジカルボン酸単量体単位は、カルボキシ基を有する。また一般に、エチレン性不飽和ジカルボン酸単量体は親水性であるので、水を反応媒とした乳化重合で粒子状バインダーＢを製造した場合、エチレン性不飽和ジカルボン酸単量体単位は、粒子状バインダーＢの表面部分に多く集まる。したがって、エチレン性不飽和ジカルボン酸単量体単位を用いることにより、粒子状バインダーＢは表面に酸を有することができる。この際、エチレン性不飽和ジカルボン酸単量体単位は構造単位１個当たりのカルボキシ基の数が２個であるので、粒子状バインダーＢの表面酸量を相対的に多くできる。
【００７２】
カルボキシ基が高い極性を有するので、エチレン性不飽和ジカルボン酸単量体単位は、負極活物質、導電材及び集電体への粒子状バインダーＢの結着性を高める作用を有する。また、エチレン性不飽和ジカルボン酸単量体単位は強度が高い構造単位であるので、粒子状バインダーＢの強度を強くできる。そのため、集電体に対する負極活物質層の結着性を高めることができる。さらに、カルボキシ基が有する極性により、粒子状バインダーＢの極性溶媒に対する親和性が大きく向上するので、粒子状バインダーＢの電解液に対する濡れ性を改善することができる。
【００７３】
通常は、エチレン性不飽和ジカルボン酸単量体のうちでも親水性が大きいものを用いると、エチレン性不飽和ジカルボン酸単量体が粒子状バインダーＢの表面で共重合しやすくなるので、表面酸量を制御し易い傾向がある。好適なエチレン性不飽和ジカルボン酸単量体としては、例えば、マレイン酸、フタル酸、イタコン酸等が挙げられる。また、これらの無水物も用いうる。中でも、イタコン酸が好ましい。エチレン性不飽和ジカルボン酸単量体の中でもイタコン酸は、粒子状バインダーＢの合成反応における反応速度が遅い。そのため、イタコン酸を用いた場合には、イタコン酸を重合して形成される構造単位は粒子状バインダーＢの表面に特に多く集まる。これにより、粒子状バインダーＢの表面酸量を効果的に増やすことができる。また、エチレン性不飽和ジカルボン酸単量体は、１種類を単独で用いてもよく、２種類以上を任意の比率で組み合わせて用いてもよい。
【００７４】
粒子状バインダーＢにおけるエチレン性不飽和ジカルボン酸単量体単位の割合は、好ましくは１重量％以上、より好ましくは２重量％以上、特に好ましくは３重量％以上であり、好ましくは１０重量％以下、より好ましくは８重量％以下、特に好ましくは５重量％以下である。エチレン性不飽和ジカルボン酸単量体単位の割合を前記範囲の下限値以上にすることにより、負極用スラリー組成物及び負極活物質層における負極活物質の分散性を高めることができる。また、上限値以下にすることにより、リチウムイオン二次電池の寿命特性を改善することができる。ここで、粒子状バインダーＢにおけるエチレン性不飽和ジカルボン酸単量体単位の割合は、通常、粒子状バインダーＢの全単量体におけるエチレン性不飽和ジカルボン酸単量体の比率（仕込み比）に一致する。
【００７５】
粒子状バインダーＢは、前記のエチレン性不飽和ジカルボン酸単量体単位以外の構造単位を含んでいてもよい。
例えば、粒子状バインダーＢは、芳香族ビニル単量体単位を含みうる。芳香族ビニル単量体単位とは、芳香族ビニル単量体を重合して形成される構造を有する構造単位である。芳香族ビニル単量体単位は剛性が高い構造単位であるので、芳香族ビニル単量体単位を含むことにより、粒子状バインダーＢの剛性を高くすることができる。このため、粒子状バインダーＢの破断強度を向上させることができる。また、粒子状バインダーＢの剛性が高いことにより、例えばケイ素を含む負極活物質が充放電に伴い膨張及び収縮を繰り返した場合でも、粒子状バインダーＢは負極活物質との接触を損なわないように負極活物質に当接しうる。したがって、集電体への負極活物質層の結着性を高めることができる。特に、充放電を繰り返した場合に前記の結着性の向上効果が顕著である。また、芳香族ビニル単量体単位が多いと粒子状バインダーＢの剛性が高くなるので、膨張及び収縮で生じた応力によって移動した負極活物質を強い力で元の位置に戻すことができる。したがって、負極活物質が膨張及び収縮を繰り返しても負極活物質層が膨張し難くすることができる。
【００７６】
芳香族ビニル単量体としては、例えば、スチレン、α−メチルスチレン、ビニルトルエン、及びジビニルベンゼンが挙げられる。中でも、スチレンが好ましい。また、芳香族ビニル単量体は、１種類を単独で用いてもよく、２種類以上を任意の比率で組み合わせて用いてもよい。
【００７７】
粒子状バインダーＢにおける芳香族ビニル単量体単位の割合は、好ましくは４０重量％以上、より好ましくは４５重量％以上であり、また、好ましくは８０重量％以下、より好ましくは７０重量％以下である。芳香族ビニル単量体単位の割合を前記範囲の下限値以上にすることにより、集電体への負極活物質層の結着性を高めることができ、また、負極活物質が膨張及び収縮を繰り返しても負極活物質層が膨張し難くすることができる。また、上限値以下にすることにより、粒子状バインダーＢに含まれるエチレン性不飽和ジカルボン酸単量体単位の割合を相対的に増やすことができる。このため、粒子状バインダーＢに含まれるカルボキシ基を増やせるので、これによっても集電体への負極活物質層の結着性を高めることができる。ここで、粒子状バインダーＢにおける芳香族ビニル単量体単位の割合は、通常、粒子状バインダーＢの全単量体における芳香族ビニル単量体の比率（仕込み比）に一致する。
【００７８】
また、例えば、粒子状バインダーＢは、脂肪族ジエン単量体単位を含みうる。脂肪族ジエン単量体単位は、脂肪族ジエン単量体を重合して形成される構造を有する構造単位である。脂肪族ジエン単量体単位は剛性が低く柔軟な構造単位であるので、脂肪族ジエン単量体単位を含む重合体で粒子状バインダーＢを形成することにより、粒子状バインダーＢの柔軟性を高めることができる。したがって、負極活物質層と集電体との十分な結着性を得ることができる。
【００７９】
脂肪族ジエン単量体としては、例えば、１，３−ブタジエン、２−メチル−１，３−ブタジエン、２，３−ジメチル−１，３−ブタジエン、２−クロル−１，３−ブタジエン、置換直鎖共役ペンタジエン類、並びに置換側鎖共役ヘキサジエン類が挙げられる。中でも、１，３−ブタジエン及び２−メチル−１，３−ブタジエンが好ましく、１，３−ブタジエンが特に好ましい。また、これらは、１種類を単独で用いてもよく、２種類以上を任意の比率で組み合わせて用いてもよい。
【００８０】
粒子状バインダーＢにおける脂肪族ジエン単量体単位の割合は、好ましくは１０重量％以上、より好ましくは１５重量％以上であり、好ましくは５０重量％以下、より好ましくは４５重量％以下である。脂肪族ジエン単量体単位の割合を前記範囲の下限以上にすることにより、負極の柔軟性を高めることができる。また、上限値以下にすることにより、集電体と負極活物質層との結着性の向上ができる。ここで、粒子状バインダーＢにおける脂肪族ジエン単量体単位の割合は、通常、粒子状バインダーＢの全単量体における脂肪族ジエン単量体の比率（仕込み比）に一致する。
【００８１】
さらに、例えば、粒子状バインダーＢは、水酸基含有単量体単位を含みうる。水酸基含有単量体単位は、水酸基含有単量体を重合して形成される構造を有する構造単位である。水酸基含有単量体単位が有する水酸基（−ＯＨ基）は高い極性を有し、負極活物質及び集電体への粒子状バインダーＢの結着性を高める作用を有する。このため、水酸基含有単量体単位を含むことにより、集電体に対する負極活物質層の結着性を更に高めることができる。また、水酸基が有する極性により、粒子状バインダーＢの水に対する親和性を高めることができる。したがって、水酸基含有単量体単位を用いれば、水中において粒子状バインダーＢを更に安定に分散させて、負極用スラリー組成物の安定性を向上させることができる。また、水酸基含有単量体単位をエチレン性不飽和ジカルボン酸単量体と組み合わせて用いることにより、エチレン性不飽和ジカルボン酸単量体の共重合性を高めて、表面酸量の制御を更に容易に行うことが可能である。さらに、水酸基が有する極性により、粒子状バインダーＢの極性溶媒に対する親和性が向上するので、粒子状バインダーＢの電解液に対する濡れ性を更に改善することができる。
【００８２】
水酸基含有単量体としては、例えば、２−ヒドロキシエチルアクリレート、２−ヒドロキシメタクリレート、２−ヒドロキシプロピルアクリレート、２−ヒドロキシプロピルメタクリレート、ヒドロキシブチルアクリレート、ヒドロキシブチルメタクリレート、３−クロロ−２−ヒドロキシプロピルメタクリレート、ジ−（エチレングリコール）マレエート、ジ−（エチレングリコール）イタコネート、２−ヒドロキシエチルマレエート、ビス（２−ヒドロキシエチル）マレエート、及び２−ヒドロキシエチルメチルフマレート等のヒロドキシアルキルアクリレート；アリルアルコール、多価アルコールのモノアリルエーテルなどが挙げられる。中でも、ヒドロキシアルキルアクリレートが好ましく、２−ヒドロキシエチルアクリレートが特に好ましい。また、水酸基含有単量体は、１種類を単独で用いてもよく、２種類以上を任意の比率で組み合わせて用いてもよい。
【００８３】
粒子状バインダーＢにおける水酸基含有単量体単位の割合は、好ましくは０．１重量％以上、より好ましくは０．２重量％以上であり、好ましくは５重量％以下、より好ましくは３重量％以下である。水酸基含有単量体単位の割合が前記範囲の下限値以上であることにより、粒子状バインダーＢの電解液に対する濡れ性を向上させることができる。また、上限値以下であることにより、粒子状バインダーＢの製造時の安定性と、電解液に対する濡れ性とを両立させることができる。ここで、粒子状バインダーＢにおける水酸基含有単量体単位の割合は、通常、粒子状バインダーＢの全単量体における水酸基含有単量体の比率（仕込み比）に一致する。
【００８４】
粒子状バインダーＢは、上述した構造単位の他に、任意の構造単位を含んでいてもよい。任意の構造単位の例としては、下記の単量体を重合して得られる構造を有する構造単位が挙げられる。また、任意の単量体は、１種類を単独で用いてもよく、２種類以上を任意の比率で組み合わせて用いてもよい。
任意の単量体としては、例えば、スチレン、クロロスチレン、ビニルトルエン、ｔ−ブチルスチレン、ビニル安息香酸、ビニル安息香酸メチル、ビニルナフタレン、クロロメチルスチレン、ヒドロキシメチルスチレン、α−メチルスチレン、ジビニルベンゼン等のスチレン系単量体；ビニルスルホン酸、スチレンスルホン酸、アリルスルホン酸、スルホエチルメタクリレート、スルホプロピルメタクリレート、スルホブチルメタクリレートなどのスルホン酸基含有単量体及びそのアルカリ金属塩；前記式（Ｉ）で表されるフッ素含有（メタ）アクリル酸エステル単量体が挙げられる。
【００８５】
粒子状バインダーＢにおける任意の構造単位の割合は、好ましくは０重量％〜３０重量％、より好ましくは０重量％〜２５重量％である。ここで、粒子状バインダーＢにおける任意の構造単位の割合は、通常、粒子状バインダーＢの全単量体における任意の単量体の比率（仕込み比）に一致する。
【００８６】
粒子バインダーＡと粒子状バインダーＢとの重量比「粒子状バインダーＡ／粒子状バインダーＢ」は、好ましくは０．０１以上、より好ましくは０．０２以上、特に好ましくは０．０５以上であり、好ましくは１以下、より好ましくは０．９５以下、特に好ましくは０．９以下である。粒子バインダーＡと粒子状バインダーＢとの重量比が前記範囲の下限値以上になることにより、負極活物質層における導電材の分散性を効果的に高めることができる。また、上限値以下になることにより、集電体と負極活物質層との結着性を高めることができる。
【００８７】
粒子状バインダーＡ及び粒子状バインダーＢを含む粒子状バインダーのガラス転移温度は、好ましくは−７５℃以上、より好ましくは−５５℃以上、特に好ましくは−３５℃以上であり、好ましくは２０℃以下、より好ましくは１５℃以下である。粒子状バインダーのガラス転移温度が上記範囲であることにより、負極活物質と粒子状バインダーとの結着性、負極の柔軟性及び捲回性、負極活物質層と集電体との結着性などの特性が高度にバランスされ好適である。
【００８８】
粒子状バインダーは、負極用スラリー組成物において粒子状となっており、通常はその粒子形状を維持したまま負極に含まれる。粒子状バインダーの数平均粒子径は、好ましくは５０ｎｍ以上、より好ましくは７０ｎｍ以上であり、好ましくは５００ｎｍ以下、より好ましくは４００ｎｍ以下である。粒子状バインダーの数平均粒子径が上記範囲にあることで、得られる負極の強度および柔軟性を良好にできる。
ここで、数平均粒子径は、透過型電子顕微鏡写真で無作為に選んだ粒子状バインダー１００個の径を測定し、その算術平均値として算出される個数平均粒子径である。粒子の形状は、球形及び異形のどちらでもかまわない。
【００８９】
粒子状バインダーＡ及び粒子状バインダーＢを含む粒子状バインダーの量は、負極活物質１００重量部に対して、好ましくは０．１重量部以上、より好ましくは０．５重量部以上であり、好ましくは１０重量部以下、より好ましくは５重量部以下である。粒子状バインダーの量を前記範囲の下限値以上にすることにより、負極活物質層と集電体との結着性を向上させることができる。また、上限値以下にすることにより、リチウムイオン二次電池の低温出力特性を改善することができる。
【００９０】
上述した粒子状バインダーＡ及び粒子状バインダーＢの製造方法は、所望の表面酸量を有する粒子状のバインダーが得られる限り、任意である。粒子状バインダーＡ及び粒子状バインダーＢの製造方法の例を挙げると、上述した粒子状バインダーＡ又はＢの単量体を含む単量体組成物を水系溶媒中で重合し、重合体の粒子として粒子状バインダーＡ又はＢを得る方法が挙げられる。
【００９１】
単量体組成物中の各単量体の比率は、通常、粒子状バインダーＡ又はＢにおける構造単位の比率と同様にする。
【００９２】
水系溶媒としては、粒子状バインダーＡ又はＢの分散が可能なものであれば格別限定されることはない。水系溶媒は、通常、常圧における沸点が通常８０℃以上、好ましくは１００℃以上であり、通常３５０℃以下、好ましくは３００℃以下の水系溶媒から選ばれる。以下、その水系溶媒の例を挙げる。以下の例示において、溶媒名の後のカッコ内の数字は常圧での沸点（単位℃）であり、小数点以下は四捨五入または切り捨てられた値である。
【００９３】
水系溶媒の例としては、水（１００）；ダイアセトンアルコール（１６９）、γ−ブチロラクトン（２０４）等のケトン類；エチルアルコール（７８）、イソプロピルアルコール（８２）、ノルマルプロピルアルコール（９７）等のアルコール類；プロピレングリコールモノメチルエーテル（１２０）、メチルセロソルブ（１２４）、エチルセロソルブ（１３６）、エチレングリコールターシャリーブチルエーテル（１５２）、ブチルセロソルブ（１７１）、３−メトキシ−３−メチル−１−ブタノール（１７４）、エチレングリコールモノプロピルエーテル（１５０）、ジエチレングリコールモノブチルエーテル（２３０）、トリエチレングリコールモノブチルエーテル（２７１）、ジプロピレングリコールモノメチルエーテル（１８８）等のグリコールエーテル類；並びに１，３−ジオキソラン（７５）、１，４−ジオキソラン（１０１）、テトラヒドロフラン（６６）等のエーテル類が挙げられる。中でも水は、可燃性がなく、粒子状バインダーＡ又はＢの分散体が容易に得られやすいという観点から特に好ましい。また、主溶媒として水を使用して、粒子状バインダーＡ又はＢの分散状態が確保可能な範囲において上記記載の水以外の水系溶媒を混合して用いてもよい。
【００９４】
重合方法は、特に限定されず、例えば溶液重合法、懸濁重合法、塊状重合法、乳化重合法などのいずれの方法も用いうる。重合方法としては、例えばイオン重合、ラジカル重合、リビングラジカル重合などいずれの方法も用いうる。製造効率の観点から、中でも乳化重合法が特に好ましい。乳化重合法では、高分子量体が得やすい。また、乳化重合法では、バインダーがそのまま水に分散した粒子の状態で得られるので再分散化の処理が不要であり、そのまま負極用スラリー組成物の製造に供することができる。
【００９５】
乳化重合法は、通常は常法により行う。例えば、「実験化学講座」第２８巻、（発行元：丸善（株）、日本化学会編）に記載された方法で行う。当該文献に記載された方法とは、すなわち、攪拌機および加熱装置付きの密閉容器に水と、分散剤、乳化剤、架橋剤などの添加剤と、重合開始剤と、単量体とを所定の組成になるように加え、容器中の組成物を攪拌して単量体等を水に乳化させ、攪拌しながら温度を上昇させて重合を開始する方法である。あるいは、上記組成物を乳化させた後に密閉容器に入れ、同様に反応を開始させる方法である。
【００９６】
重合開始剤の例としては、過酸化ラウロイル、ジイソプロピルパーオキシジカーボネート、ジ−２−エチルヘキシルパーオキシジカーボネート、ｔ−ブチルパーオキシピバレート、３，３，５−トリメチルヘキサノイルパーオキサイド等の有機過酸化物；α，α’−アゾビスイソブチロニトリル等のアゾ化合物；過硫酸アンモニウム；並びに過硫酸カリウムが挙げられる。重合開始剤は、１種類を単独で用いてもよく、２種類以上を任意の比率で組み合わせて用いてもよい。
【００９７】
乳化剤、分散剤、重合開始剤などは、これらの重合法において一般的に用いられるものであり、通常はその使用量も一般に使用される量とする。また重合は、通常は１段階で進行させるが、例えばシード粒子を採用したシード重合等のように、２段階以上に分けて行ってもよい。
【００９８】
重合温度および重合時間は、重合方法及び重合開始剤の種類などにより任意に選択しうる。通常、重合温度は約３０℃以上、重合時間は０．５時間〜３０時間程度である。
また、アミン類などの添加剤を重合助剤として用いてもよい。
【００９９】
さらに、これらの方法によって得られる粒子状バインダーＡ又はＢの水系分散液を、例えばアルカリ金属の水酸化物、アンモニア、無機アンモニウム化合物、有機アミン化合物などを含む塩基性水溶液と混合して、ｐＨを通常５〜１０、好ましくは５〜９の範囲になるように調整してもよい。ここで、アルカリ金属としては、例えば、Ｌｉ、Ｎａ、Ｋ、Ｒｂ、Ｃｓが挙げられる。また、無機アンモニウム化合物としては、例えば、ＮＨ４Ｃｌなどが挙げられる。さらに、有機アミン化合物としては、例えば、エタノールアミン、ジエチルアミンなどが挙げられる。なかでも、アルカリ金属水酸化物によるｐＨ調整は、集電体と負極活物質層との結着性を向上させられるので、好ましい。
【０１００】
［１．５．溶媒］
負極用スラリー組成物は、通常、溶媒を含む。この溶媒としては、通常は水を用いる。溶媒は、負極用スラリー組成物において、負極活物質を分散させたり、粒子状バインダーを分散させたり、水溶性重合体を溶解させたりしうる。
【０１０１】
また、溶媒としては、水以外の溶媒を水とを組み合わせて用いてもよい。例えば、粒子状バインダー及び水溶性重合体を溶解しうる液体を水と組み合わせると、粒子状バインダー及び水溶性重合体が負極活物質の表面に吸着することにより、負極活物質の分散が更に安定化するので、好ましい。
【０１０２】
水と組み合わせる液体の種類は、乾燥速度や環境上の観点から選択することが好ましい。好ましい例を挙げると、シクロペンタン、シクロヘキサン等の環状脂肪族炭化水素類；トルエン、キシレン等の芳香族炭化水素類；エチルメチルケトン、シクロヘキサノン等のケトン類；酢酸エチル、酢酸ブチル、γ−ブチロラクトン、ε−カプロラクトン等のエステル類；アセトニトリル、プロピオニトリル等のニトリル類；テトラヒドロフラン、エチレングリコールジエチルエーテル等のエーテル類：メタノール、エタノール、イソプロパノール、エチレングリコール、エチレングリコールモノメチルエーテル等のアルコール類；Ｎ−メチルピロリドン、Ｎ，Ｎ−ジメチルホルムアミド等のアミド類；などが挙げられるが、中でもＮ−メチルピロリドン（ＮＭＰ）が好ましい。これらは、１種類を単独で用いてもよく、２種類以上を任意の比率で組み合わせて用いてもよい。
【０１０３】
溶媒の量は、負極用スラリー組成物の粘度が塗布に好適な粘度になるように調整することが好ましい。具体的には、負極用スラリー組成物の固形分の濃度が、好ましくは４０重量％以上、より好ましくは４５重量％以上であり、好ましくは７０重量％以下、より好ましくは６５重量％以下となる量に調整して用いられる。ここで組成物の固形分とは、その組成物を乾燥させて液体を除去した場合に、蒸発せずに残る成分のことをいう。
【０１０４】
［１．６．任意の成分］
負極用スラリー組成物は、上述した負極活物質、導電材、水溶性重合体、粒子状バインダー及び溶媒以外に任意の成分を含みうる。その例を挙げると、補強材、レベリング剤、ナノ粒子及び電解液添加剤等が挙げられる。また、これらの成分は、１種類を単独で用いてもよく、２種類以上を任意の比率で組み合わせて用いてもよい。
【０１０５】
補強材としては、例えば、各種のフィラーを使用しうる。このフィラーは、無機でも有機でもよく、また、球状、板状、棒状または繊維状であってもよい。補強材は、１種類を単独で用いてもよく、２種類以上を任意の比率で組み合わせて用いてもよい。補強材を用いることにより、強靭で柔軟な負極を得ることができ、優れた長期サイクル特性を示すリチウムイオン二次電池を実現できる。
補強材の量は、負極活物質の量１００重量部に対して、通常０．０１重量部以上、好ましくは１重量部以上であり、通常２０重量部以下、好ましくは１０重量部以下である。補強材の量を上記範囲とすることにより、リチウムイオン二次電池は高い容量と高い負荷特性を示すことができる。
【０１０６】
レベリング剤としては、例えば、アルキル系界面活性剤、シリコーン系界面活性剤、フッ素系界面活性剤、金属系界面活性剤などの界面活性剤が挙げられる。レベリング剤は、１種類を単独で用いてもよく、２種類以上を任意の比率で組み合わせて用いてもよい。レベリング剤を用いることにより、負極用スラリー組成物の塗布時に発生するはじきを防止したり、負極の平滑性を向上させたりすることができる。
レベリング剤の量は、負極活物質の量１００重量部に対して、好ましくは０．０１重量部〜１０重量部である。レベリング剤が上記範囲であることにより負極作製時の生産性、平滑性及び電池特性に優れる。また、界面活性剤を含有させることにより負極用スラリー組成物において負極活物質等の粒子の分散性を向上することができ、さらにそれにより得られる負極の平滑性を向上させることができる。
【０１０７】
ナノ粒子としては、例えば、フュームドシリカ及びフュームドアルミナなどの粒子が挙げられる。ナノ粒子は、１種類を単独で用いてもよく、２種類以上を任意の比率で組み合わせて用いてもよい。ナノ粒子を含む場合には負極用スラリー組成物のチキソ性を調整することができるので、それにより得られる負極のレベリング性を向上させることができる。
ナノ粒子の量は、負極活物質の量１００重量部に対して、好ましくは０．０１重量部〜１０重量部である。ナノ粒子が上記範囲であることにより、負極用スラリー組成物の安定性及び生産性を改善し、高い電池特性を実現できる。
【０１０８】
電解液添加剤としては、例えば、ビニレンカーボネートなどが挙げられる。電解液添加剤は、１種類を単独で用いてもよく、２種類以上を任意の比率で組み合わせて用いてもよい。電解液添加剤を用いることにより、例えば電解液の分解を抑制することができる。
電解液添加剤の量は、負極活物質の量１００重量部に対して、好ましくは０．０１重量部〜１０重量部である。電解液添加剤の量を上記範囲にすることにより、サイクル特性及び高温特性に優れた二次電池を実現できる。
【０１０９】
［１．７．負極用スラリー組成物の物性］
負極用スラリー組成物は、流体状の組成物であり、負極活物質、導電材及び粒子状バインダー等の粒子の分散性が良好である。また、粒子状バインダーＢの作用によって負極用スラリー組成物における粒子の分散性は変化し難くなっている。そのため、負極用スラリー組成物は分散安定性が高いので、例えば負極用スラリー組成物を所定期間保存する前後での粘度変化の大きさを小さくできる。
【０１１０】
負極用スラリー組成物の粘度は、好ましくは２０００ｍＰａ・ｓ以上、より好ましくは３０００ｍＰａ・ｓ以上であり、好ましくは１００００ｍＰａ・ｓ以下、より好ましくは５０００ｍＰａ・ｓ以下である。負極用スラリー組成物の粘度をこのような範囲に収めることにより、負極用スラリー組成物の塗布性及び経時安定性を良好にできる。ここで、粘度は、Ｂ型粘度計を用いて２５℃、回転数６０ｒｐｍで測定した時の値である。
【０１１１】
［１．８．負極用スラリー組成物の製造方法］
負極用スラリー組成物は、上述した負極活物質、導電材、水溶性重合体及び粒子状バインダー、並びに必要に応じて用いられる溶媒及び任意の成分を混合して製造しうる。この際の具体的な手順は任意である。例えば、以下の方法が挙げられる。
溶媒に負極活物質、導電材、水溶性重合体及び粒子状バインダーを同時に混合する方法。
溶媒に水溶性重合体を溶解した後、溶媒に分散させた粒子状バインダーを混合し、その後で負極活物質及び導電材を混合する方法。
溶媒に分散させた粒子状バインダーに負極活物質及び導電材を混合し、この混合物に溶媒に溶解させた水溶性重合体を混合する方法。
【０１１２】
混合のために用いる装置は、上記成分を均一に混合しうる任意の装置を使用しうる。例を挙げると、ビーズミル、ボールミル、ロールミル、サンドミル、顔料分散機、擂潰機、超音波分散機、ホモジナイザー、プラネタリーミキサー、フィルミックスなどが挙げられる。中でも、高濃度での分散が可能なことから、ボールミル、ロールミル、顔料分散機、擂潰機、プラネタリーミキサーを使用することが特に好ましい。
【０１１３】
［２．リチウムイオン二次電池用負極］
上述した本発明の負極用スラリー組成物を用いることにより、負極を製造できる。この負極は、集電体と、集電体上に形成された負極活物質層とを備える。また、前記の負極活物質層は、負極用スラリー組成物が含んでいた負極活物質、導電材、水溶性重合体及び粒子状バインダーを含む。
負極用スラリー組成物を用いて負極を製造する方法としては、例えば、負極用スラリー組成物を、集電体上に塗布し、乾燥することを含む製造方法が挙げられる。以下、この製造方法について説明する。
【０１１４】
集電体としては、通常、電気導電性を有しかつ電気化学的に耐久性のある材料で形成されたものを用いる。集電体の材料としては、耐熱性を有するため、金属材料が好ましい。例えば、鉄、銅、アルミニウム、ニッケル、ステンレス鋼、チタン、タンタル、金、白金などが挙げられる。中でも、負極用の集電体としては、銅が好ましい。また、前記の材料は、１種類を単独で用いてもよく、２種類以上を任意の比率で組み合わせて用いてもよい。
【０１１５】
集電体の形状は特に制限されず、厚さ０．００１ｍｍ〜０．５ｍｍ程度のシート状のものが好ましい。
【０１１６】
集電体は、負極活物質層との接着強度を高めるため、負極活物質層をその上に形成するのに先立ち、粗面化処理を施されたものが好ましい。また、集電体は、集電体と負極活物質層との間に介在する中間層が存在する場合には、中間層をその上に形成するのに先立ち、粗面化処理を施されたものが好ましい。粗面化方法としては、例えば、機械的研磨法、電解研磨法、化学研磨法などが挙げられる。機械的研磨法においては、例えば、研磨剤粒子を固着した研磨布紙、砥石、エメリバフ、鋼線を備えたワイヤーブラシ等が使用される。
また、集電体と負極活物質層との接着強度を高めたり、導電性を高めたりするために、集電体の表面に中間層を形成してもよい。
【０１１７】
負極用スラリー組成物を集電体上に塗布する場合、集電体の片面だけに塗布してもよく、両面に塗布してもよい。負極用スラリー組成物を集電体の表面に塗布する方法は特に限定されない。塗布方法としては、例えば、ドクターブレード法、ディップ法、リバースロール法、ダイレクトロール法、グラビア法、エクストルージョン法、およびハケ塗り法などの方法が挙げられる。
【０１１８】
負極用スラリー組成物を塗布することにより、集電体の表面に、負極用スラリー組成物の膜が形成される。この負極用スラリー組成物の膜を乾燥させて、溶媒等の液体を除去することにより、集電体の表面に負極活物質層が形成される。
乾燥方法の例としては、例えば、温風、熱風、低湿風による乾燥；真空乾燥；赤外線、遠赤外線又は電子線などのエネルギー線の照射による乾燥法などが挙げられる。乾燥時間は通常１分〜３０分であり、乾燥温度は通常４０℃〜１８０℃である。
【０１１９】
また、集電体の表面に負極用スラリー組成物を塗布及び乾燥した後で、必要に応じて、例えば金型プレス又はロールプレス等のプレス機を用い、負極活物質層に加圧処理を施すことが好ましい。加圧処理により、負極活物質層の空隙率を低くすることができる。空隙率は、好ましくは５％以上、より好ましくは７％以上であり、好ましくは３０％以下、より好ましくは２０％以下である。空隙率を前記範囲の下限値以上とすることにより、高い体積容量が得易くなり、また、負極活物質層を集電体から剥がれ難くすることができる。また、上限値以下とすることにより、高い充電効率及び放電効率が得られる。
【０１２０】
さらに、負極活物質層が架橋反応等の硬化反応により硬化しうる重合体を含む場合は、負極用スラリー組成物を集電体上に塗布した後の適切な時期に、前記重合体を硬化させてもよい。例えば、負極合剤層が熱架橋性を有する重合体を含む場合、１２０℃以上で１時間以上、加熱処理を施してもよい。
【０１２１】
上述した方法により、集電体と、その集電体上に形成された負極活物質層とを備えるリチウムイオン二次電池用負極を得ることができる。負極活物質層は、負極用スラリー組成物に含まれていた負極活物質、導電材、水溶性重合体及び粒子状バインダーを、負極用スラリー組成物における良好な分散性を維持したままで含む。したがって、形成された負極活物質層においては、各成分は高度に分散している。
【０１２２】
一般に、従来の負極用スラリー組成物において導電材の分散性が良好であっても、その負極用スラリー組成物を用いて製造された負極活物質層においては、導電材の分布が厚み方向において偏る傾向があった。このような従来の課題に鑑みると、本発明の負極用スラリー組成物での導電材の高い分散性が負極活物質層においても維持できることは、負極の性能を向上させる観点及び負極の生産性の観点で、有利である。
【０１２３】
前記のように負極活物質層において導電材の分散性が良好であることから、通常は、以下のような利点が得られる。
負極活物質だけでなく導電材の分散性も良好であるので、凝集による粒子径の増大が生じにくいため、負極活物質層において負極活物質及び導電材等の粒子同士の間の空隙を小さくできる。そのため、それらの粒子が集電体に結着する面積が広くなるので、負極活物質層と集電体との結着性が高くなる。したがって、例えば負極用スラリー組成物を塗布した後のプレス前の負極において集電体から負極活物質層を剥がすのに要する力の大きさ（ピール強度）を大きくできる。
【０１２４】
また、負極活物質層において導電材の分散性が良好であるので、負極活物質層においては導電材が均一に分布する。そのため、負極活物質層では導電材のネットワークが層の全体にわたって均一に形成される。前記のネットワークは、負極活物質に対する電子の受け渡しをするための導電パスを形成する。したがって、導電材の分散性が良好であることにより、負極活物質層の全体に多くの導電パスのネットワークを形成することができるので、負極の抵抗を小さくすることが可能となっている。
【０１２５】
さらに、前記のように形成された導電材のネットワークは、負極活物質の膨張及び収縮による負極活物質層の膨らみを抑制するように作用する。すなわち、充放電によって負極活物質が膨張及び収縮をしたとき、従来はその膨張及び収縮により負極活物質間の距離が大きくなる傾向があるが、互いに接続された導電材のネットワークが膨張及び収縮による負極活物質の位置の変化を妨げるように働くので、膨張及び収縮による負極活物質間の距離の増大は抑制される。そのため、負極活物質間の距離の増大による負極活物質層の膨らみを抑制することが可能である。
【０１２６】
また、得られた負極において、集電体と負極活物質層との結着力は強くなっている。このように強い結着力が得られる理由は必ずしも定かでは無いが、負極活物質層における各成分の分散性が高いこと、及び、粒子状バインダーによる負極活物質及び集電体に対する結着力が高いことによるものと推察される。すなわち、負極活物質層において各成分の分散性が高いことにより、複数の粒子が凝集した大きな二次粒子が生じ難くなっているので、負極活物質層に大きな空隙が生じ難くなっている。そのため、集電体に対する負極活物質層の結着面積の空隙による減少が生じ難くなって、負極活物質層が集電体に結着する面積が広くなるので、負極活物質層と集電体との結着性が高くなると推察される。また、粒子状バインダーが表面に酸基を有するので、粒子状バインダーの負極活物質及び集電体に対する結着力が大きくなっていることも、負極活物質層と集電体との結着性を高くできた理由の一つと推察される。
【０１２７】
得られた負極において、集電体の表面の単位面積当たりの負極活物質層の量は、好ましくは１０ｍｇ／ｃｍ２以上、より好ましくは１２ｍｇ／ｃｍ２以上、特に好ましくは１４ｍｇ／ｃｍ２以上であり、好ましくは２０ｍｇ／ｃｍ２以下、より好ましくは１８ｍｇ／ｃｍ２以下、特に好ましくは１６ｍｇ／ｃｍ２以下である。集電体の表面の単位面積当たりの負極活物質層の量を前記範囲の下限値以上にすることにより、リチウムイオン二次電池の容量を大きくできる。また、上限値以下にすることにより、リチウムイオン二次電池の寿命特性を良好にできる。ここで、負極活物質層の量は、通常、集電体の表面に塗布された負極用スラリー組成物の固形分の量と一致する。したがって、負極用スラリー組成物は、その負極用スラリー組成物を集電体に塗布し乾燥した後の集電体上の固形分の量が、集電体の単位面積当たりで前記の範囲に収まるように、その塗布量を調整することが好ましい。
【０１２８】
また、単位面積当たりの負極活物質層の量を前記の範囲にする観点では、負極活物質層の厚みは、通常１μｍ以上、好ましくは５μｍ以上、より好ましくは３０μｍ以上であり、通常３００μｍ以下、好ましくは２５０μｍ以下、より好ましくは２００μｍ以下、特に好ましくは１００μｍ以下である。
【０１２９】
本発明の負極においては、上述したように、負極活物質層の厚み方向の全体に導電材を分散させることができる。したがって、負極活物質層の厚み方向において導電材による導電パスを形成することができるので、負極活物質層の厚み方向の抵抗を効果的に下げることができる。具体的には、本発明の負極の貫通方式の体積抵抗率は、好ましくは１×１０＋１Ω・ｃｍ以下、より好ましくは５Ω・ｃｍ以下、特に好ましくは１Ω・ｃｍ以下である。このように貫通方式の体積抵抗率を低くすることにより、リチウムイオン二次電池の寿命特性を良好にできる。また、下限に特に制限は無いが、リチウムイオン二次電池の容量を大きくする観点からは、好ましくは１×１０−５Ω・ｃｍ以上である。
【０１３０】
［３．リチウムイオン二次電池］
本発明のリチウムイオン二次電池は、上述したリチウムイオン二次電池用負極、正極、及び電解液を備え、更に通常はセパレータを備える。このリチウムイオン二次電池は、サイクル特性に優れるので、長寿命である。このように優れたサイクル特性が得られる理由は必ずしも定かでは無いが、本発明者の検討によれば、以下のように推察される。
本発明の負極では、上述したように導電材の分散性が向上しているため、充放電による負極活物質層の膨らみを抑制することができる。さらに、本発明の負極においては、集電体と負極活物質層との結着性が高い。そのため、負極活物質層の膨らみ及び集電体からの負極活物質層の剥離による導電パスの切断が生じ難い。したがって、充放電に伴う抵抗の上昇を抑制できるので、サイクル特性を改善できると推察される。
【０１３１】
また、本発明のリチウムイオン二次電池は、出力特性に優れ、特に低温出力特性に優れる。このように優れた出力特性が得られる理由は必ずしも定かでは無いが、本発明者の検討によれば、以下のように推察される。
負極活物質層においては、各成分が高い分散性で分散している。特に、粒子状バインダーＡの作用により、導電材を負極活物質層の全体に分散させて、良好な導電パスを形成させることができるので、負極活物質層における電子の伝導性を向上させることができる。さらに、粒子状バインダーＢの作用により、負極活物質層の電解液に対する濡れ性を高くできるので、負極活物質層におけるリチウムイオンの伝導性を向上させることができる。したがって、リチウムイオン及び電子の伝導性の両方を向上させて、これらの伝導性のバランスをとることが可能になるので、低温出力特性を改善できると推察される。
【０１３２】
［３．１．正極］
正極は、通常、集電体と、集電体の表面に形成された正極活物質層とを備える。正極活物質層は、正極活物質及び正極用のバインダーを含む。
【０１３３】
正極の集電体としては、電気導電性を有しかつ電気化学的に耐久性のある材料で形成されたものを用いうる。正極の集電体としては、例えば、負極に使用される集電体と同様のものを用いうる。中でも、アルミニウムが特に好ましい。
【０１３４】
正極活物質としては、リチウムイオンの挿入及び脱離が可能な物質を用いうる。このような正極活物質は、無機化合物と有機化合物とに大別される。
【０１３５】
無機化合物からなる正極活物質としては、例えば、遷移金属酸化物、遷移金属硫化物、リチウムと遷移金属とのリチウム含有複合金属酸化物などが挙げられる。
上記の遷移金属としては、例えばＴｉ、Ｖ、Ｃｒ、Ｍｎ、Ｆｅ、Ｃｏ、Ｎｉ、Ｃｕ、Ｍｏ等が挙げられる。
【０１３６】
遷移金属酸化物としては、例えば、ＭｎＯ、ＭｎＯ２、Ｖ２Ｏ５、Ｖ６Ｏ１３、ＴｉＯ２、Ｃｕ２Ｖ２Ｏ３、非晶質Ｖ２Ｏ−Ｐ２Ｏ５、ＭｏＯ３、Ｖ２Ｏ５、Ｖ６Ｏ１３等が挙げられ、中でもサイクル安定性と容量からＭｎＯ、Ｖ２Ｏ５、Ｖ６Ｏ１３、ＴｉＯ２が好ましい。
遷移金属硫化物としては、例えば、ＴｉＳ２、ＴｉＳ３、非晶質ＭｏＳ２、ＦｅＳ等が挙げられる。
【０１３７】
リチウム含有複合金属酸化物としては、例えば、層状構造を有するリチウム含有複合金属酸化物、スピネル構造を有するリチウム含有複合金属酸化物、オリビン型構造を有するリチウム含有複合金属酸化物などが挙げられる。
層状構造を有するリチウム含有複合金属酸化物としては、例えば、リチウム含有コバルト酸化物（ＬｉＣｏＯ２）、リチウム含有ニッケル酸化物（ＬｉＮｉＯ２）、Ｃｏ−Ｎｉ−Ｍｎのリチウム複合酸化物、Ｎｉ−Ｍｎ−Ａｌのリチウム複合酸化物、Ｎｉ−Ｃｏ−Ａｌのリチウム複合酸化物等が挙げられる。
スピネル構造を有するリチウム含有複合金属酸化物としては、例えば、マンガン酸リチウム（ＬｉＭｎ２Ｏ４）又はＭｎの一部を他の遷移金属で置換したＬｉ［Ｍｎ３／２Ｍ１／２］Ｏ４（ここでＭは、Ｃｒ、Ｆｅ、Ｃｏ、Ｎｉ、Ｃｕ等）等が挙げられる。
オリビン型構造を有するリチウム含有複合金属酸化物としては、例えば、ＬｉＸＭＰＯ４（式中、Ｍは、Ｍｎ、Ｆｅ、Ｃｏ、Ｎｉ、Ｃｕ、Ｍｇ、Ｚｎ、Ｖ、Ｃａ、Ｓｒ、Ｂａ、Ｔｉ、Ａｌ、Ｓｉ、Ｂ及びＭｏからなる群より選ばれる少なくとも１種を表し、Ｘは０≦Ｘ≦２を満たす数を表す。）で表されるオリビン型燐酸リチウム化合物が挙げられる。
【０１３８】
有機化合物からなる正極活物質としては、例えば、ポリアセチレン、ポリ−ｐ−フェニレンなどの導電性高分子化合物が挙げられる。
【０１３９】
また、無機化合物及び有機化合物を組み合わせた複合材料からなる正極活物質を用いてもよい。
また、例えば、鉄系酸化物を炭素源物質の存在下において還元焼成することで、炭素材料で覆われた複合材料を作製し、この複合材料を正極活物質として用いてもよい。鉄系酸化物は電気伝導性に乏しい傾向があるが、前記のような複合材料にすることにより、高性能な正極活物質として使用できる。
さらに、前記の化合物を部分的に元素置換したものを正極活物質として用いてもよい。
また、上記の無機化合物と有機化合物の混合物を正極活物質として用いてもよい。
正極活物質は、１種類を単独で用いてもよく、２種類以上を任意の比率で組み合わせて用いてもよい。
【０１４０】
正極活物質の粒子の体積平均粒子径は、好ましくは１μｍ以上、より好ましくは２μｍ以上であり、好ましくは５０μｍ以下、より好ましくは３０μｍ以下である。正極活物質の粒子の体積平均粒子径を上記範囲にすることにより、正極活物質層を調製する際のバインダーの量を少なくすることができ、リチウムイオン二次電池の容量の低下を抑制できる。また、正極活物質層を形成するためには、通常、正極活物質及びバインダーを含む正極用スラリー組成物を用意するが、正極活物質の粒子の体積平均粒子径を上記範囲にすることにより、この正極用スラリー組成物の粘度を塗布し易い適正な粘度に調整することが容易になり、均一な正極を得ることができる。
【０１４１】
正極活物質層における正極活物質の割合は、好ましくは９０重量％以上、より好ましくは９５重量％以上であり、好ましくは９９．９重量％以下、より好ましくは９９重量％以下である。正極活物質の含有量を上記範囲とすることにより、リチウムイオン二次電池の容量を高くでき、また、正極の柔軟性並びに集電体と正極活物質層との結着性を向上させることができる。
【０１４２】
正極用のバインダーとしては、例えば、ポリエチレン、ポリテトラフルオロエチレン（ＰＴＦＥ）、ポリフッ化ビニリデン（ＰＶＤＦ）、テトラフルオロエチレン−ヘキサフルオロプロピレン共重合体（ＦＥＰ）、ポリアクリル酸誘導体、ポリアクリロニトリル誘導体などの樹脂；アクリル系軟質重合体、ジエン系軟質重合体、オレフィン系軟質重合体、ビニル系軟質重合体等の軟質重合体を用いることができる。バインダーは、１種類を単独で用いてもよく、２種類以上を任意の比率で組み合わせて用いてもよい。
【０１４３】
また、正極活物質層には、必要に応じて、正極活物質及びバインダー以外の成分が含まれていてもよい。その例を挙げると、例えば、導電材、補強材、レベリング剤、酸化防止剤、増粘剤等が挙げられる。また、これらの成分は、１種類を単独で用いてもよく、２種類以上を任意の比率で組み合わせて用いてもよい。
【０１４４】
正極活物質層の厚みは、通常５μｍ以上、好ましくは１０μｍ以上であり、通常３００μｍ以下、好ましくは２５０μｍ以下である。正極活物質層の厚みが上記範囲にあることにより、負荷特性及びエネルギー密度の両方で高い特性を実現できる。
【０１４５】
正極は、例えば、正極活物質層に含まれうる成分を溶媒に溶解又は分散させた正極用スラリー組成物を用意し、この正極用スラリー組成物を集電体上に塗布及び乾燥して、製造しうる。
【０１４６】
［３．２．電解液］
電解液としては、例えば、溶媒と、その溶媒に溶解した支持電解質とを含むものを使用しうる。
電解質としては、通常、リチウム塩を用いる。リチウム塩としては、例えば、ＬｉＰＦ６、ＬｉＡｓＦ６、ＬｉＢＦ４、ＬｉＳｂＦ６、ＬｉＡｌＣｌ４、ＬｉＣｌＯ４、ＣＦ３ＳＯ３Ｌｉ、Ｃ４Ｆ９ＳＯ３Ｌｉ、ＣＦ３ＣＯＯＬｉ、（ＣＦ３ＣＯ）２ＮＬｉ、（ＣＦ３ＳＯ２）２ＮＬｉ、（Ｃ２Ｆ５ＳＯ２）ＮＬｉなどが挙げられる。中でも、特に溶媒に溶けやすく高い解離度を示すことから、ＬｉＰＦ６、ＬｉＣｌＯ４、ＣＦ３ＳＯ３Ｌｉは好適に用いられる。これらは、１種類を単独で用いてもよく、２種類以上を任意の比率で組み合わせて用いてもよい。一般に、解離度の高い支持電解質を用いるほどリチウムイオン伝導度が高くなるので、支持電解質の種類によりリチウムイオン伝導度を調節することができる。
【０１４７】
電解液における支持電解質の濃度は、好ましくは１重量％以上、より好ましくは５重量％以上であり、また、好ましくは３０重量％以下、より好ましくは２０重量％以下である。支持電解質の量を前記の範囲に収めることにより、イオン導電度を高くして、リチウムイオン二次電池の充電特性及び放電特性を良好にできる。
【０１４８】
電解液に使用する溶媒としては、支持電解質を溶解させられるものを用いうる。溶媒としては、例えば、ジメチルカーボネート（ＤＭＣ）、エチレンカーボネート（ＥＣ）、ジエチルカーボネート（ＤＥＣ）、プロピレンカーボネート（ＰＣ）、ブチレンカーボネート（ＢＣ）、メチルエチルカーボネート（ＭＥＣ）等のアルキルカーボネート類；γ−ブチロラクトン、ギ酸メチル等のエステル類；１，２−ジメトキシエタン、テトラヒドロフラン等のエーテル類；スルホラン、ジメチルスルホキシド等の含硫黄化合物類；などが用いられる。特に高いイオン伝導性が得易く、使用温度範囲が広いため、ジメチルカーボネート、エチレンカーボネート、プロピレンカーボネート、ジエチルカーボネート及びメチルエチルカーボネートが好ましい。また、溶媒は、１種類を単独で用いてもよく、２種類以上を任意の比率で組み合わせて用いてもよい。用いる溶媒の粘度が低いほどリチウムイオン伝導度が高くなるので、溶媒の種類により、リチウムイオン伝導度を調節することができる。
【０１４９】
また、電解液は、必要に応じて添加剤を含んでいてもよい。添加剤としては、例えばビニレンカーボネート（ＶＣ）などのカーボネート系の化合物が好ましい。なお、添加剤は、１種類を単独で用いてもよく、２種類以上を任意の比率で組み合わせて用いてもよい。
【０１５０】
また、上述した電解液の代わりに、例えば、ポリエチレンオキシド、ポリアクリロニトリルなどのポリマー電解質に電解液を含浸したゲル状ポリマー電解質；硫化リチウム、ＬｉＩ、Ｌｉ３Ｎなどの無機固体電解質；などを用いてもよい。
【０１５１】
［３．３．セパレーター］
セパレーターとしては、通常、気孔部を有する多孔性基材を用いる。セパレーターの例を挙げると、（ａ）気孔部を有する多孔性セパレーター、（ｂ）片面または両面に高分子コート層が形成された多孔性セパレーター、（ｃ）無機セラミック粉末を含む多孔質の樹脂コート層が形成された多孔性セパレーター、などが挙げられる。これらの例としては、ポリプロピレン系、ポリエチレン系、ポリオレフィン系、またはアラミド系多孔性セパレーター、ポリビニリデンフルオリド、ポリエチレンオキシド、ポリアクリロニトリルまたはポリビニリデンフルオリドヘキサフルオロプロピレン共重合体などの固体高分子電解質用またはゲル状高分子電解質用の高分子フィルム；ゲル化高分子コート層がコートされたセパレーター；無機フィラーと無機フィラー用分散剤とからなる多孔膜層がコートされたセパレーター；などが挙げられる。
【０１５２】
［３．４．リチウムイオン二次電池の製造方法］
リチウムイオン二次電池の製造方法は、特に限定されない。例えば、上述した負極と正極とをセパレーターを介して重ね合わせ、これを電池形状に応じて巻く、折るなどして電池容器に入れ、電池容器に電解液を注入して封口してもよい。さらに、必要に応じて、例えばエキスパンドメタル；ヒューズ、ＰＴＣ素子などの過電流防止素子；リード板などを入れ、電池内部の圧力上昇、過充放電の防止をしてもよい。電池の形状は、例えば、ラミネートセル型、コイン型、ボタン型、シート型、円筒型、角形、扁平型など、いずれであってもよい。
【実施例】
【０１５３】
以下、実施例を示して本発明について具体的に説明する。ただし、本発明は以下に示す実施例に限定されるものではなく、本発明の特許請求の範囲及びその均等の範囲を逸脱しない範囲において任意に変更して実施しうる。
以下の説明において、量を表す「％」及び「部」は、別に断らない限り重量基準である。また、以下に説明する操作は、別に断らない限り、常温及び常圧の条件において行った。【０１５４】
［評価方法］
（１）スラリー粘度の経時変化率の測定方法
実施例及び比較例で製造した負極用スラリー組成物について、Ｂ型粘度計により６０ｒｐｍでの粘度η０を測定した。その後、その負極用スラリー組成物を室温で３日間保管し、保管後の６０ｒｐｍでの粘度η１を測定した。スラリー粘度の経時変化率Δη（％）をΔη＝η１／η０×１００により算出した。ここで、負極用スラリー組成物の粘度測定温度は２５℃とした。このΔηの値が小さいほど、負極用スラリー組成物が分散安定性に優れることを示す。【０１５５】
（２）プレス前の負極及びプレス後の負極のピール強度の測定方法
実施例及び比較例で製造したプレス前の負極及びプレス後の電極を、長さ１００ｍｍ、幅１０ｍｍの長方形に切り出して試験片とした。この試験片を、負極活物質層の表面を下にして、電極活物質層の表面にセロハンテープを貼り付けた。この際、セロハンテープとしてはＪＩＳ  Ｚ１５２２に規定されるものを用いた。また、セロハンテープは水平な試験台に粘着面を上にして固定しておいた。その後、集電体の一端を鉛直上方に引張り速度５０ｍｍ／分で引っ張って剥がしたときの応力を測定した。この測定を３回行い、測定された応力の平均値を求めて、当該平均値をピール強度とした。プレス前の負極のピール強度ＰＢが大きいほど、負極活物質層における各成分の分散性が優れることを示す。また、プレス後の負極のピール強度ＰＡが大きいほど、負極活物質層の集電体への結着力が大きいこと、即ち、密着強度が大きいことを示す。【０１５６】
（３）サイクル特性の評価方法
実施例及び比較例で製造したラミネート型セルのリチウムイオン二次電池を、２５℃の環境下で２４時間静置させた後に、２５℃の環境下で、１Ｃの定電流で４．２Ｖまで充電し３．０Ｖまで放電する充放電の操作を行い、初期容量Ｃ０を測定した。さらに、６０℃環境下で、前記の充放電と同様の条件で充放電を繰り返し、１０００サイクル後の容量Ｃ２を測定した。高温サイクル特性は、ΔＣ＝Ｃ２／Ｃ０×１００（％）で示す容量維持率ΔＣにて評価する。この容量維持率ΔＣの値が大きいほど、サイクル特性に優れ、ひいては寿命特性に優れることを示す。【０１５７】
（４）低温出力特性の評価方法
実施例及び比較例で製造したラミネート型セルのリチウムイオン二次電池を、２５℃の環境下で２４時間静置させた後に、２５℃の環境下で、０．１Ｃの定電流で５時間の充電の操作を行い、充電後の電圧Ｖ０を測定した。その後、−１０℃環境下で、１Ｃの放電レートにて放電の操作を行い、放電開始１５秒後の電圧Ｖ１を測定した。低温出力特性は、ΔＶ＝Ｖ０−Ｖ１で示す電圧変化ΔＶにて評価する。この電圧変化ΔＶの値が小さいほど、低温特性に優れることを示す。【０１５８】
（５）負極の膨らみ率の測定方法
実施例及び比較例で製造したラミネート型セルのリチウムイオン二次電池について、電池の組み立て前に、厚み計により、１０点で負極の厚みを計測し、その平均値ｄ０（μｍ）を算出した。また、組み立てられたリチウムイオン二次電池を、２５℃の環境下で２４時間静置させた後に、２５℃の環境下で、１Ｃの定電流で４．２Ｖまで充電し３．０Ｖまで放電する充放電の操作を行った。その後、そのリチウムイオン二次電池を、６０℃環境下で、前記の充放電と同様の条件で充放電を１０００サイクル繰り返した。その後、そのリチウムイオン二次電池のセルを解体し、厚み計により、１０点で負極の厚みを計測し、その平均値ｄ１（μｍ）を算出した。負極の膨らみ率Δｄ（％）＝（ｄ１−ｄ０）／ｄ０×１００（％）を算出した。ここで、膨らみ率Δｄが小さいほど、負極活物質層での導電材の分散性が優れ、そのリチウムイオン二次電池の寿命特性に優れることを示す。【０１５９】
（６）粒子状バインダーＡ及びＢそれぞれの表面酸量の測定方法
試料である粒子状バインダー（即ち、粒子状バインダーＡ又は粒子状バインダーＢ）を含む水分散液の固形分濃度を２％に調整した。蒸留水で洗浄した容量１５０ｍｌのガラス容器に、前記のように固形分濃度を調整した粒子状バインダーを含む水分散液を、粒子状バインダーの量で５０ｇ入れ、溶液電導率計（京都電子工業社製「ＣＭ−１１７」、使用セルタイプ：Ｋ−１２１）にセットして攪拌した。以後、攪拌は塩酸の添加が終了するまで継続した。【０１６０】
粒子状バインダーを含む水分散液の電気伝導度が２．５ｍＳ〜３．０ｍＳになるように、０．１規定の水酸化ナトリウム（和光純薬社製：試薬特級）を、粒子状バインダーを含む水分散液に添加した。その後、６分経過してから、電気伝導度を測定した。この値を、測定開始時の電気伝導度とした。【０１６１】
さらに、この粒子状バインダーを含む水分散液に０．１規定の塩酸（和光純薬社製：試薬特級）を０．５ｍｌ添加して、３０秒後に電気伝導度を測定した。その後、再び０．１規定の塩酸を０．５ｍｌ添加して、３０秒後に電気伝導度を測定した。この操作を、３０秒間隔で、粒子状バインダーを含む水分散液の電気伝導度が測定開始時の電気伝導度以上になるまで、繰り返し行った。【０１６２】
得られた電気伝導度データを、電気伝導度（単位「ｍＳ」）を縦軸（Ｙ座標軸）、添加した塩酸の累計量（単位「ミリモル」）を横軸（Ｘ座標軸）としたグラフ上にプロットした。これにより、３つの変曲点を有する塩酸量−電気伝導度曲線が得られた。ここで、変曲点とは、測定された塩酸量−電気伝導度曲線が曲がっている点をいう。３つの変曲点のＸ座標及び塩酸添加終了時のＸ座標を、値が小さい方から順にそれぞれＰ１、Ｐ２、Ｐ３及びＰ４とした。Ｘ座標が、零から座標Ｐ１まで、座標Ｐ１から座標Ｐ２まで、座標Ｐ２から座標Ｐ３まで、及び、座標Ｐ３から座標Ｐ４まで、の４つの区分内のデータについて、それぞれ、最小二乗法により近似直線Ｌ１、Ｌ２、Ｌ３及びＬ４を求めた。近似直線Ｌ１と近似直線Ｌ２との交点のＸ座標をＡ１（ミリモル）、近似直線Ｌ２と近似直線Ｌ３との交点のＸ座標をＡ２（ミリモル）、近似直線Ｌ３と近似直線Ｌ４との交点のＸ座標をＡ３（ミリモル）とする。【０１６３】
粒子状バインダー１ｇ当りの表面酸量、及び、粒子状バインダー１ｇ当りの水相中の酸量は、式（ａ）及び式（ｂ）から、塩酸換算したミリ当量として、与えられる。また、水中に分散した粒子状バインダー１ｇ当りの酸基量は、式（ｃ）に表す様に、それらの式（ａ）及び式（ｂ）の合計となる。
（ａ）粒子状バインダー１ｇ当りの表面酸量＝（Ａ２−Ａ１）／（粒子状バインダーの重量）
（ｂ）粒子状バインダー１ｇ当りの水相中の酸量＝（Ａ３−Ａ２）／（粒子状バインダーの重量）
（ｃ）水中に分散した粒子状バインダー１ｇ当りの総酸基量＝（Ａ３−Ａ１）／（粒子状バインダーの重量）【０１６４】
（７）負極の貫通方式の体積抵抗率の測定方法
実施例及び比較例で製造したリチウムイオン二次電池用負極を直径１２ｍｍに打ち抜き、打ち抜かれた試験片の厚みｄ（μｍ）及び負極活物質層の面積Ｓを測定した。試験片を引張圧縮試験機（今田製作所社製「ＳＶ−３０１ＮＡ」）のロードセルに挟み込み、圧力２０ＭＰａに加圧した。ロードセルに二端子型クリップを接続し、測定ケーブルをサイクリックボルタンメトリー測定装置（北斗電工社製「ＨＳＶ−１１０」）に接続した。クロノポテンショメトリーモードを使用して、ロードセルに一定電流Ｉ＝１０ｍＡを１０分間流し、そのときの電圧Ｖ（Ｖ）を計測した。オームの法則より、抵抗Ｒ（Ω）＝Ｖ／Ｉを算出し、さらに体積抵抗率ρ（Ω・ｃｍ）＝Ｒ×Ｓ／ｄを算出し、貫通方式の体積抵抗率ρを求めた。体積抵抗率ρが小さいほど、導電材の分散性に優れていることを示す。【０１６５】
［実施例１］
（１−１．粒子状バインダーＡの製造方法）
攪拌機付き５ＭＰａ耐圧容器に、（メタ）アクリル酸エステル単量体としてブチルアクリレート９５部、ニトリル基含有単量体としてアクリロニトリル２部、架橋性単量体としてアリルメタクリレート１部、エチレン性不飽和モノカルボン酸単量体としてメタクリル酸２部、乳化剤としてドデシルベンゼンスルホン酸ナトリウム０．４部、イオン交換水１５０部、及び重合開始剤として過硫酸カリウム０．５部を入れ、十分に攪拌した後、５０℃に加温して重合を開始した。重合転化率が９６％になった時点で冷却し反応を停止して、粒子状バインダーＡを含む混合物を得た。この粒子状バインダーＡを含む混合物に、５％水酸化ナトリウム水溶液を添加してｐＨ８に調整した。その後、加熱減圧蒸留によって未反応単量体の除去を行った。その後、３０℃以下まで冷却し、所望の粒子状バインダーＡを含む水分散液を得た。この水分散液を用いて、上述した方法によって粒子状バインダーＡの表面酸量を測定した。粒子状バインダーＡの数平均粒子径は２５０ｎｍ、ガラス転移温度は−３０℃であった。【０１６６】
（１−２．粒子状バインダーＢの製造）
攪拌機付き５ＭＰａ耐圧容器に、脂肪族ジエン単量体として１，３−ブタジエン３３部、エチレン性不飽和ジカルボン酸単量体としてイタコン酸３．５部、芳香族ビニル単量体としてスチレン６２．５部、水酸基含有単量体として２−ヒドロキシエチルアクリレート１部、乳化剤としてドデシルベンゼンスルホン酸ナトリウム０．４部、イオン交換水１５０部、及び、重合開始剤として過硫酸カリウム０．５部を入れ、十分に攪拌した後、５０℃に加温して重合を開始した。重合転化率が９６％になった時点で冷却し反応を停止して、粒子状バインダーＢを含む混合物を得た。この粒子状バインダーＢを含む混合物に、５％水酸化ナトリウム水溶液を添加してｐＨ８に調整した。その後、加熱減圧蒸留によって未反応単量体の除去を行った。その後、３０℃以下まで冷却し、所望の粒子状バインダーＢを含む水分散液を得た。この水分散液を用いて、上述した方法によって粒子状バインダーＢの表面酸量を測定した。粒子状バインダーＢの数平均粒子径は１５０ｎｍ、ガラス転移温度は１０℃であった。【０１６７】
（１−３．負極用スラリー組成物の製造）
ディスパー付きのプラネタリーミキサーに、負極活物質として比表面積５．５ｍ２／ｇの人造黒鉛（体積平均粒子径：２４．５μｍ）１００部、導電材として比表面積７５ｍ２／ｇのアセチレンブラック（電気化学工業社製「ＨＳ−１００」）２部、水溶性重合体としてカルボキシメチルセルロース（日本製紙ケミカル社製「ＭＡＣ−２００ＨＣ」；１重量％水溶液の粘度１８８０ｍＰａ・ｓ）の２％水溶液を固形分相当で１部を加え、イオン交換水で固形分濃度６０％に調整した。その後、２５℃で６０分間混合した。次に、イオン交換水で固形分濃度５５％に調整した。その後、さらに２５℃で１５分間混合し、混合液を得た。【０１６８】
上記混合液に、上記工程（１−１）で得た粒子状バインダーＡを含む水分散液を粒子状バインダーＡの量で０．４部、及び、上記工程（１−２）で得た粒子状バインダーＢを含む水分散体を粒子状バインダーの量で１．６部加えた。さらにイオン交換水を加え、最終固形分濃度が５３％となるように調整し、１０分間混合した。これを減圧下で脱泡処理して、流動性の良い負極用スラリー組成物を得た。この負極用スラリー組成物について、上述した方法によってスラリー粘度の経時変化率Δηを測定した。【０１６９】
（１−４．負極の製造）
上記工程（１−３）で得た負極用スラリー組成物を、コンマコーターで、集電体である厚さ２０μｍの銅箔の上に塗布し、乾燥させた。この際、負極用スラリー組成物の塗布量は、その負極用スラリー組成物を塗布し乾燥した後の集電体上の固形分の量が１６ｍｇ／ｃｍ２となるように設定した。また、乾燥は、銅箔を０．５ｍ／分の速度で６０℃のオーブン内を２分間かけて搬送することにより行った。その後、１２０℃にて２分間加熱処理してプレス前の負極を得た。このプレス前の負極から試験片を切り出し、プレス前の負極のピール強度を測定した。
また、このプレス前の負極をロールプレスで圧延して、負極活物質層の厚みが８０μｍのプレス後の負極を得た。このプレス後の負極から試験片を切り出し、プレス後の負極のピール強度及び貫通方式の体積低効率を測定した。【０１７０】
（１−５．正極用スラリー組成物の製造）
正極活物質として体積平均粒子径１２μｍのＬｉＣｏＯ２を１００部、導電材としてアセチレンブラック（電気化学工業社製「ＨＳ−１００」）を２部、及び、バインダーとしてポリフッ化ビニリデン（クレハ社製「＃７２０８」）を固形分相当で２部混合し、さらにＮ−メチルピロリドンを加えて全固形分濃度を７０％に調製した。これをプラネタリーミキサーにより更に混合して、正極用スラリー組成物を調製した。【０１７１】
（１−６．正極の製造）
上記工程（１−５）で得た正極用スラリー組成物を、コンマコーターで、集電体である厚さ２０μｍのアルミニウム箔の上に、乾燥後の膜厚が１５０μｍ程度になるように塗布し、乾燥させた。この乾燥は、アルミニウム箔を０．５ｍ／分の速度で６０℃のオーブン内を２分間かけて搬送することにより行った。その後、１２０℃にて２分間加熱処理して、プレス前の正極を得た。また、このプレス前の正極をロールプレスで圧延して、正極活物質層の厚みが７０μｍのプレス後の正極を得た。【０１７２】
（１−７．セパレーターの用意）
単層のポリプロピレン製セパレーター（セルガード社製「セルガード２５００」）を、５×５ｃｍ２の正方形に切り抜いて、セパレーターを用意した。【０１７３】
（１−８．リチウムイオン二次電池）
電池の外装として、アルミニウム包材外装を用意した。上記工程（１−６）で得た正極を、４×４ｃｍ２の正方形に切り出し、集電体側の表面がアルミニウム包材外装に接するように配置した。正極の正極活物質層の面上に、上記工程（１−７）で得た正方形のセパレーターを配置した。さらに、上記工程（１−４）で得たプレス後の負極を、４．２×４．２ｃｍ２の正方形に切り出し、これをセパレーター上に、負極活物質層側の表面がセパレーターに向かい合うよう配置した。アルミニウム包材内に電解液（溶媒：エチレンカーボネート／ジエチルカーボネート／ビニレンカーボネート＝６８．５／３０／１．５体積比、電解質：濃度１ＭのＬｉＰＦ６）を空気が残らないように注入した。さらに、アルミニウム包材の開口を密封するために、１５０℃のヒートシールをして、アルミニウム包材外装を閉口し、リチウムイオン二次電池を製造した。得られたリチウムイオン二次電池について、上述した方法で、サイクル特性、低温出力特性、および負極の膨らみ率を測定した。【０１７４】
［実施例２］
上記の工程（１−３）において、負極活物質１００部に対するアセチレンブラックの量を０．１５部に変更し、また、負極用スラリー組成物の最終固形分濃度が５４％になるようにイオン交換水の量を調整した。以上の事項以外は実施例１と同様にして、リチウムイオン二次電池を製造し、評価した。【０１７５】
［実施例３］
上記の工程（１−３）において、負極活物質１００部に対するアセチレンブラックの量を９部に変更し、また、負極用スラリー組成物の最終固形分濃度が４６％になるようにイオン交換水の量を調整した。以上の事項以外は実施例１と同様にして、リチウムイオン二次電池を製造し、評価した。【０１７６】
［実施例４］
上記の工程（１−３）において、導電材としてアセチレンブラックの代わりに比表面積８８０ｍ２／ｇのケッチェンブラック（ライオン社製「ＥＣ３００Ｊ」）を用い、また、負極用スラリー組成物の最終固形分濃度が５１％になるようにイオン交換水の量を調整した。以上の事項以外は実施例１と同様にして、リチウムイオン二次電池を製造し、評価した。【０１７７】
［実施例５］
上記の工程（１−３）において、カルボキシメチルセルロースとして日本製紙ケミカル社製「ＭＡＣ−２００ＨＣ」の代わりに第一工業製薬社製「ＢＳ−Ｈ」（１重量％水溶液の粘度８００ｍＰａ・ｓ）を用い、また、負極用スラリー組成物の最終固形分濃度が５８％になるようにイオン交換水の量を調整した。以上の事項以外は実施例１と同様にして、リチウムイオン二次電池を製造し、評価した。【０１７８】
［実施例６］
上記の工程（１−３）において、カルボキシメチルセルロースとして日本製紙ケミカル社製「ＭＡＣ−２００ＨＣ」の代わりにダイセルファインケム社製「ダイセル２２００」（１重量％水溶液の粘度２３００ｍＰａ・ｓ）を用い、また、負極用スラリー組成物の最終固形分濃度が５０％になるようにイオン交換水の量を調整した。以上の事項以外は実施例１と同様にして、リチウムイオン二次電池を製造し、評価した。【０１７９】
［実施例７］
上記の工程（１−１）において、ブチルアクリレートの量を９６．７部に変更し、メタクリル酸の量を０．３部に変更した。また、上記の工程（１−３）において、負極用スラリー組成物の最終固形分濃度が５２％になるようにイオン交換水の量を調整した。以上の事項以外は実施例１と同様にして、リチウムイオン二次電池を製造し、評価した。粒子状バインダーＡの数平均粒子径は２５０ｎｍ、ガラス転移温度は−３７℃であった。【０１８０】
［実施例８］
上記の工程（１−１）において、ブチルアクリレートの量を９３．５部に変更し、メタクリル酸の量を３．５部に変更した。また、上記の工程（１−３）において、負極用スラリー組成物の最終固形分濃度が５４％になるようにイオン交換水の量を調整した。以上の事項以外は実施例１と同様にして、リチウムイオン二次電池を製造し、評価した。粒子状バインダーＡの数平均粒子径は２５０ｎｍ、ガラス転移温度は−２６℃であった。【０１８１】
［実施例９］
上記の工程（１−３）において、負極活物質１００部に対する粒子状バインダーＡの量を０．２部に変更し、負極活物質１００部に対する粒子状バインダーＢの量を１．８部に変更し、さらに、負極用スラリー組成物の最終固形分濃度が５４％になるようにイオン交換水の量を調整した。以上の事項以外は実施例１と同様にして、リチウムイオン二次電池を製造し、評価した。【０１８２】
［実施例１０］
上記の工程（１−３）において、負極活物質１００部に対する粒子状バインダーＡの量を０．６部に変更し、負極活物質１００部に対する粒子状バインダーＢの量を１．４部に変更し、さらに、負極用スラリー組成物の最終固形分濃度が５１％になるようにイオン交換水の量を調整した。以上の事項以外は実施例１と同様にして、リチウムイオン二次電池を製造し、評価した。【０１８３】
［実施例１１］
上記の工程（１−２）において、１，３−ブタジエンの量を３４部に変更し、イタコン酸の量を１．５部に変更し、スチレンの量を６３．５部に変更した。また、上記の工程（１−３）において、負極用スラリー組成物の最終固形分濃度が５２％になるようにイオン交換水の量を調整した。以上の事項以外は実施例１と同様にして、リチウムイオン二次電池を製造し、評価した。粒子状バインダーＢの数平均粒子径は１５０ｎｍ、ガラス転移温度は７℃であった。【０１８４】
［実施例１２］
上記の工程（１−２）において、１，３−ブタジエンの量を３２部に変更し、イタコン酸の量を５部に変更し、スチレンの量を６２部に変更した。また、上記の工程（１−３）において、負極用スラリー組成物の最終固形分濃度が５５％になるようにイオン交換水の量を調整した。以上の事項以外は実施例１と同様にして、リチウムイオン二次電池を製造し、評価した。粒子状バインダーＢの数平均粒子径は１５０ｎｍ、ガラス転移温度は１４℃であった。【０１８５】
［実施例１３］
上記の工程（１−３）において、負極活物質として人造黒鉛９０部と比表面積６．１ｍ２／ｇのＳｉＯｘ（信越化学工業社製；体積平均粒子径４．２μｍ）１０部とを組み合わせて用い、また、負極用スラリー組成物の最終固形分濃度が５１％になるようにイオン交換水の量を調整した。以上の事項以外は実施例１と同様にして、リチウムイオン二次電池を製造し、評価した。【０１８６】
［実施例１４］
上記の工程（１−３）において、負極活物質として人造黒鉛７０部と比表面積６．１ｍ２／ｇのＳｉＯｘ（信越化学工業社製；体積平均粒子径４．２μｍ）３０部とを組み合わせて用い、また、負極用スラリー組成物の最終固形分濃度が４９％になるようにイオン交換水の量を調整した。以上の事項以外は実施例１と同様にして、リチウムイオン二次電池を製造し、評価した。【０１８７】
［実施例１５］
上記の工程（１−４）において、負極用スラリー組成物の塗布量を、その負極用スラリー組成物を塗布し乾燥した後の集電体上の固形分の量が１２ｍｇ／ｃｍ２になるように変更した。以上の事項以外は実施例１と同様にして、リチウムイオン二次電池を製造し、評価した。【０１８８】
［実施例１６］
上記の工程（１−４）において、負極用スラリー組成物の塗布量を、その負極用スラリー組成物を塗布し乾燥した後の集電体上の固形分の量が１８ｍｇ／ｃｍ２になるように変更した。以上の事項以外は実施例１と同様にして、リチウムイオン二次電池を製造し、評価した。【０１８９】
［比較例１］
上記の工程（１−３）において、粒子状バインダーＡを含む水分散液を用いないで、負極活物質１００部に対する粒子状バインダーＢの量を２部に変更し、さらに、負極用スラリー組成物の最終固形分濃度が５４％になるようにイオン交換水の量を調整した。以上の事項以外は実施例１と同様にして、リチウムイオン二次電池を製造し、評価した。【０１９０】
［比較例２］
上記の工程（１−３）において、粒子状バインダーＢを含む水分散液を用いないで、負極活物質１００部に対する粒子状バインダーＡの量を２部に変更し、さらに、負極用スラリー組成物の最終固形分濃度が４８％になるようにイオン交換水の量を調整した。以上の事項以外は実施例１と同様にして、リチウムイオン二次電池を製造し、評価した。【０１９１】
［比較例３］
上記の工程（１−２）において、１，３−ブタジエンの量を３１部に変更し、イタコン酸の量を６．５部に変更し、２−ヒドロキシエチルアクリレートを用いなかった。また、上記の工程（１−３）において、負極用スラリー組成物の最終固形分濃度が５６％になるようにイオン交換水の量を調整した。以上の事項以外は実施例１と同様にして、リチウムイオン二次電池を製造し、評価した。粒子状バインダーＢの数平均粒子径は１５０ｎｍ、ガラス転移温度は１９℃であった。【０１９２】
［比較例４］
上記の工程（１−１）において、メタクリル酸の代わりにイタコン酸を用いた。また、上記の工程（１−３）において、負極用スラリー組成物の最終固形分濃度が５５％になるようにイオン交換水の量を調整した。以上の事項以外は実施例１と同様にして、リチウムイオン二次電池を製造し、評価した。粒子状バインダーＡの数平均粒子径は３５０ｎｍ、ガラス転移温度は−２７℃であった。【０１９３】
［比較例５］
上記の工程（１−１）において、ブチルアクリレートの量を９２．５部に変更し、メタクリル酸２部の代わりにイタコン酸を４．５部用いた。また、上記の工程（１−２）において、１，３−ブタジエンの量を３５．５部に変更し、イタコン酸の量を１部に変更した。さらに、上記の工程（１−３）において、負極用スラリー組成物の最終固形分濃度が５４％になるようにイオン交換水の量を調整した。以上の事項以外は実施例１と同様にして、リチウムイオン二次電池を製造し、評価した。粒子状バインダーＡの数平均粒子径は２８０ｎｍ、ガラス転移温度は−２５℃、粒子状バインダーＢの数平均粒子径は１５０ｎｍ、ガラス転移温度は５℃であった。【０１９４】
［結果］
上述した実施例及び比較例の構成を下記の表１〜表６に示し、結果を表７〜８に示す。また、下記の表において略称の意味は以下の通りである。さらに、下記の表において、単量体の略称の隣の数値は、その単量体の量を表す。
ＡＢ：アセチレンブラック
ＫＢ：ケッチェンブラック
単量体Ｉ：エチレン性不飽和モノカルボン酸単量体
ＭＡＡ：メタクリル酸
ＢＡ：ブチルアクリレート
ＡＮ：アクリロニトリル
ＡＭＡ：アリルメタクリレート
単量体II：エチレン性不飽和ジカルボン酸単量体
ＩＡ：イタコン酸
ＳＴ：スチレン
ＢＤ：１，３−ブタジエン
β−ＨＥＡ：２−ヒドロキシエチルアクリレート
スラリー濃度：負極用スラリー組成物の最終固形分濃度
スラリー粘度：製造直後の負極用スラリー組成物の粘度
バインダーの重量比Ａ／Ｂ：粒子状バインダーＡ／粒子状バインダーＢの重量比
バインダーの量：粒子状バインダーＡ及び粒子状バインダーＢの合計量
体積低効率：負極の貫通方式の体積低効率
塗布量：負極用スラリー組成物を塗布し、乾燥した後の集電体上の固形分の、集電体の表面の単位面積当たりの量
Δη：スラリー粘度の経時変化率
ＰＢ：プレス前の負極のピール強度
ＰＡ：プレス後の負極のピール強度
Δｄ：負極の膨らみ率
ΔＣ：電池の容量維持率
ΔＶ：電池の電圧変化【０１９５】
【表１】
2014073647.tif 000003
【０１９６】
【表２】
2014073647.tif 000004
【０１９７】
【表３】
2014073647.tif 000005
【０１９８】
【表４】
2014073647.tif 000006
【０１９９】
【表５】
2014073647.tif 000007
【０２００】
【表６】
2014073647.tif 000008
【０２０１】
【表７】
2014073647.tif 000009
【０２０２】
【表８】
2014073647.tif 000010
【０２０３】
［検討］
前記の表から分かるように、いずれの実施例においても、比較例に比べて高い容量維持率及び低い電圧変化が得られている。したがって、上記の実施例及び比較例からは、本発明によりサイクル特性及び低温出力特性に優れるリチウムイオン二次電池を実現できることが確認された。
【国際調査報告】
2014073647.tif 000011
2014073647.tif 000012
2014073647.tif 000013
2014073647.tif 000014